(57)【要約】【課題】斜め衝撃に対する防護を向上したヘルメットの提供。【解決手段】本発明のヘルメットは、相互に摺動するように構成された２つの層を備えるヘルメットである、２つの層のうちの一方又は両方の層の表面が、２つの層の間の摺動性を向上させる摺動促進部を備える。この摺動促進部は、（ｉ）有機高分子、ポリシロキサン及び界面活性剤、（ｉｉ）有機高分子、及びポリシロキサンと有機高分子とに基づく共重合体、又は（ｉｉｉ）ポリシロキサンと有機高分子とを架橋反応させることで得られる若しくは得ることが可能な非エラストマー架橋高分子を備える。 【選択図】図１
2019178476.tif 000002
【特許請求の範囲】
【請求項１】
相互に摺動するように構成された２つの層を備えるヘルメットにおいて、
前記２つの層のうちの一方又は両方の層の表面が、前記２つの層の間の摺動性を向上させる摺動促進部を備え、
前記摺動促進部が、
（ｉ）有機高分子、ポリシロキサン及び界面活性剤、
（ｉｉ）有機高分子、及びポリシロキサンと有機高分子とに基づく共重合体、又は
（ｉｉｉ）ポリシロキサンと有機高分子とを架橋反応させることで得られる若しくは得ることが可能な非エラストマー架橋高分子
を備える、ヘルメット。
【請求項２】
前記摺動促進部が、シロキサンに基づく接触面と、有機高分子に基づく内面とを有する、請求項１に記載されたヘルメット。
【請求項３】
前記摺動促進部が、有機高分子と、ポリシロキサンと、界面活性剤とを備え、
前記摺動促進部が、
（ａ）前記有機高分子と、前記ポリシロキサンと、前記界面活性剤と、任意で少なくとも１つの溶剤とを含む組成物を前記表面に塗布するステップ、及び、
任意で、（ｂ）塗布された前記組成物を乾燥させるステップ
を含むプロセスによって得られる又は得ることが可能な、請求項１又は請求項２に記載されたヘルメット。
【請求項４】
前記摺動促進部が、有機高分子と、ポリシロキサンと、界面活性剤とを含み、
前記摺動促進部が、前記ポリシロキサンと、前記界面活性剤と、任意で更に少なくとも１つの溶剤とを、有機高分子に基づく固体表面に塗布するステップを含むプロセスによって得られる又は得ることが可能な、請求項１又は請求項２に記載されたヘルメット。
【請求項５】
前記ポリシロキサンがポリジメチルシロキサン（ＰＤＭＳ）である、請求項１から請求項４までのいずれか一項に記載されたヘルメット。
【請求項６】
前記ポリシロキサンの数平均分子量が少なくとも５０，０００且つ２，０００，０００以下である、請求項１から請求項５までのいずれか一項に記載されたヘルメット。
【請求項７】
前記界面活性剤が、式Ｒ’‐［Ｏ‐Ｑ‐］ｍＯＨの脂肪アルコールアルコキシレートであり、ここで、ｍは１〜２０、Ｑは１〜１０個の炭素原子を含む二価ヒドロカルビル部分、Ｒ’は６〜２２個の炭素原子を含むヒドロカルビル基である、請求項１から請求項６までのいずれか一項に記載されたヘルメット。
【請求項８】
前記摺動促進部が、有機高分子、及びポリシロキサンと有機高分子とに基づく共重合体を含み、
前記摺動促進部が、
（ａ）前記有機高分子と、前記共重合体と、任意で少なくとも１つの溶剤とを含む組成物を前記表面に塗布するステップ、及び、
任意で、（ｂ）塗布された前記組成物を乾燥させるステップ
を含むプロセスによって得られる又は得ることが可能な、請求項１又は請求項２に記載されたヘルメット。
【請求項９】
前記摺動促進部が、有機高分子、及びポリシロキサンと有機高分子とに基づく共重合体を含み、
前記摺動促進部が、前記共重合体を有機高分子に基づく固体表面に塗布するステップを含むプロセスによって得られる又は得ることが可能な、請求項１又は請求項２に記載されたヘルメット。
【請求項１０】
前記ポリシロキサンがＰＤＭＳである、請求項８又は請求項９に記載されたヘルメット。
【請求項１１】
前記ポリシロキサンの数平均分子量が少なくとも１，０００且つ５０，０００以下である、請求項８から請求項１０までのいずれか一項に記載されたヘルメット。
【請求項１２】
前記共重合体の前記有機高分子成分がポリエーテルである、請求項８から請求項１１までのいずれか一項に記載されたヘルメット。
【請求項１３】
前記摺動促進部が、前記摺動促進部の構造内での前記ポリシロキサン又は重合体分子の移動を促進する薬剤を更に含み、
前記薬剤が特定の形態の不活性無機生成物、好適にはＳｉＯ２である、請求項１から請求項１２までのいずれか一項に記載されたヘルメット。
【請求項１４】
前記摺動促進部が請求項１の選択肢（ｉｉｉ）に基づいて定義され、
前記摺動促進部が、
（ａ）硬化性有機高分子と、官能化したポリシロキサンと、任意で１つ以上の硬化剤と、任意で少なくとも１つの溶剤とを含む組成物を前記表面に塗布するステップ、
（ｂ）塗布された前記組成物を硬化させるステップ、及び、
任意で、（ｃ）前記組成物を乾燥させるステップ
を含むプロセスによって得られる又は得ることが可能な、請求項１又は請求項２に記載されたヘルメット。
【請求項１５】
前記摺動促進部が請求項１の選択肢（ｉｉｉ）に基づいて定義され、
前記摺動促進部が、
（ａ）官能化したポリシロキサンを、有機高分子に基づく固体表面に塗布するステップ、
（ｂ）塗布された前記組成物を硬化させるステップ、及び、
任意で、（ｃ）前記組成物を乾燥させるステップ
を含むプロセスによって得られる又は得ることが可能な、請求項１又は請求項２に記載されたヘルメット。
【請求項１６】
前記官能化したポリシロキサンの数平均分子量が、少なくとも５０００且つ２０，０００以下である、請求項１４又は請求項１５に記載されたヘルメット。
【請求項１７】
前記ポリシロキサンがＰＤＭＳである、請求項１４から請求項１６までのいずれか一項に記載されたヘルメット。
【請求項１８】
前記官能化したポリシロキサンがヒドロキシル基で官能化され、前記有機高分子が、ポリアクリレート又はジイソシアネート架橋剤が添加されたポリウレタンなどのヒドロキシル架橋高分子である、請求項１４から請求項１７までのいずれか一項に記載されたヘルメット。
【請求項１９】
相互に摺動するように構成された前記２つの層の一方がヘルメットのアウターシェルである、請求項１から請求項１８までのいずれか一項に記載されたヘルメット。
【請求項２０】
相互に摺動するように構成された前記２つの層が、それぞれヘルメットのアウターシェル内に位置している、請求項１から請求項１９までのいずれか一項に記載されたヘルメット。
【請求項２１】
前記２つの層のうちの一方及び任意で両方が、発泡材料、任意で発泡ポリスチレン（ＥＰＳ）、発泡ポリプロピレン（ＥＰＰ）、発泡ポリウレタン（ＥＰＵ）又はビニルニトリル発泡体から作られている、請求項１から請求項２０までのいずれか一項に記載されたヘルメット。
【請求項２２】
前記摺動促進部が塗布される前記表面又は複数の表面が固体表面である、請求項１から請求項２１までのいずれか一項に記載されたヘルメット。
【請求項２３】
ヘルメットの第１の層の表面上に摺動促進部を塗布又は形成するステップと、
２つの層が相互に、該２つの層の間で摺動するように構成されるように、前記第１の層を前記ヘルメットの他の層に対して配置するステップとを含む、ヘルメットを製造する方法において、
前記摺動促進部が、
（ｉ）有機高分子、ポリシロキサン及び界面活性剤、
（ｉｉ）有機高分子、及びポリシロキサンと有機高分子とに基づく共重合体、又は
（ｉｉｉ）ポリシロキサンと有機高分子とを架橋反応させることで得られる若しくは得ることが可能な非エラストマー架橋高分子
を含む、方法。
【請求項２４】
前記ヘルメットが請求項１から請求項２２までのいずれか一項に記載されたヘルメットである、請求項２３に記載された方法。
【請求項２５】
前記摺動促進部が、有機高分子と、ポリシロキサンと、界面活性剤とを含み、
前記方法が、
（ａ）前記有機高分子と、前記ポリシロキサンと、前記界面活性剤と、任意で少なくとも１つの溶剤とを含む組成物を前記表面に塗布するステップ、及び、
任意で、（ｂ）塗布された前記組成物を乾燥させるステップ
を含む、請求項２３に記載された方法。
【請求項２６】
前記摺動促進部が、有機高分子、及びポリシロキサンと有機高分子とに基づく共重合体を含み、
前記方法が、
（ａ）前記有機高分子と、前記共重合体と、任意で少なくとも１つの溶剤とを含む組成物を前記表面に塗布するステップ、及び、
任意で、（ｂ）塗布された前記組成物を乾燥させるステップ
を含む、請求項２３に記載された方法。
【請求項２７】
前記摺動促進部が、ポリシロキサンと有機高分子とを架橋反応させることで得られる又は得ることが可能な非エラストマー架橋高分子を含み、
前記方法が、ポリシロキサンと、有機高分子と、任意で１つ以上の硬化剤とを架橋反応させるステップを含む、請求項２３に記載された方法。
【請求項２８】
前記摺動促進部が、前記物質を前記層に印刷、任意でスクリーン印刷することによる塗布される、請求項２３から請求項２７までのいずれか一項に記載された方法。
【発明の詳細な説明】
【技術分野】
【０００１】
本発明はヘルメットに関するものである。具体的には、本発明は、斜め衝撃に対する防護を向上させるために、ヘルメットの層どうしの間の摺動を容易にすることに係るものである。
【背景技術】
【０００２】
ヘルメットは様々な活動で使用されることで知られる。これらの活動には、例えば兵士用の防護ヘルメットや、建設業者、鉱山労働者、又は工業機械の操作者が使用する安全帽又はヘルメットなどの、戦闘目的や工業目的が含まれる。ヘルメットはスポーツ活動にも普及している。防護ヘルメットは、例えばアイスホッケー、サイクリング、モーターサイクリング、モーターカーレース、スキー、スノーボード、スケート、スケートボード、馬術、アメリカンフットボール、野球、ラグビー、クリケット、ラクロス、登山、ゴルフ、エアソフト及びペイントボールで使用されることがある。
【０００３】
ヘルメットの大きさは固定でもよく、様々な頭の大きさや形状に合わせられるように調節可能であってもよい。ある種のヘルメット、例えばアイスホッケーのヘルメットでは、一般的に、ヘルメットの外寸及び内寸を変更できるように、ヘルメットの可動部品による調節機能を設けることができる。これは、相互に移動可能な２つ以上の部品をヘルメットに設けることで実現できる。或いは、例えばサイクリングヘルメットの場合、一般的に、使用者の頭にヘルメットを固定する取付手段がヘルメットに設けられ、この取付手段は、ヘルメットの本体又はシェルの大きさを維持したまま、使用者の頭に合うように寸法を変更することができる。このような、使用者の頭にヘルメットを据え付ける取付手段は、ヘルメットを適当な位置に更に固定するように追加のストラップ（顎ストラップ等）と共に使用されてもよい。これらの調節機構を組み合わせることも可能である。
【０００４】
ヘルメットは、多くの場合、通常はプラスチック製又は複合材製の硬いアウターシェルと、ライナーと呼ばれる、エネルギーを吸収する層とで構成される。現代では、防護ヘルメットは、特に規定の荷重がかかった際に脳の重心に生じうる最大加速度に関する一定の法規定を満たすように設計される必要がある。典型的には、ヘルメットを装着したダミーの頭蓋骨に対して、頭に向けた径方向の打撃を与える試験を行う。そのため、現代のヘルメットは、頭蓋骨に対して径方向の打撃が与えられた場合について良好な衝撃吸収能力を有する。また、回転エネルギーを吸収する若しくは消散させる、及び／又は、回転エネルギーではなく並進運動エネルギーへと転換することによって、斜めの打撃（すなわち接線方向要素と径方向要素との組み合わせ）から伝達するエネルギーをも軽減するようなヘルメットの開発が進められている（例えば、その全体が参照によって本明細書に援用される特許文献１及び特許文献２）。
【０００５】
（防護が無い状態での）このような斜めの衝撃は、脳の並進加速度及び角加速度の両方を引き起こす。角加速度によって頭蓋骨内の脳が回転し、脳を頭蓋骨に連結している身体要素及び脳自体の損傷を招く。
【０００６】
回転による損傷の例には、脳震とう、血管破裂によって出血することによる硬膜下血腫（ＳＤＨ）、及び脳組織における高せん断変形によって神経線維が伸び切ってしまうことと要約できるびまん性軸索損傷（ＤＡＩ）が含まれる。
【０００７】
継続時間、振幅及び増加速度などの回転力の性質に応じて、ＳＤＨ、ＤＡＩ又はこれらの損傷の組み合わせのいずれかが起こりうる。一般的には、ＳＤＨは短時間に大きな振幅の加速があった場合に生じ、ＤＡＩは、より長くより広範囲に加速度荷重があった場合に生じると言える。
【先行技術文献】
【特許文献】
【０００８】
【特許文献１】国際公開第２００１／０４５５２６号
【特許文献２】国際公開第２０１１／１３９２２４号
【非特許文献】
【０００９】
【非特許文献１】アンドレ・コラス（Ａｎｄｒｅ  Ｃｏｌａｓ），ダウ・コーニング（Ｄｏｗ  Ｃｏｒｎｉｎｇ）著,「シリコーン：調製、特性及び性能（Ｓｉｌｉｃｏｎｅｓ：Ｐｒｅｐａｒａｔｉｏｎ，Ｐｒｏｐｅｒｔｉｅｓ  ａｎｄ  Ｐｅｒｆｏｒｍａｎｃｅ）」,（蘭国）,ライフサイエンス（Ｌｉｆｅ  Ｓｃｉｅｎｃｅ），エルゼビア（ＥＬＳＥＶＩＥＲ）,２００５年，様式第０１‐３０７７‐０１
【発明の概要】
【発明が解決しようとする課題】
【００１０】
しかしながら、斜めの衝撃から防護するヘルメットの分野は未だ開発途上にある。本発明は斜めの衝撃に対する防護の向上を提供することを目的とする。
【課題を解決するための手段】
【００１１】
本発明によれば、相互に摺動するように構成された２つの層を備えるヘルメットが提供される。この２つの層のうちの一方又は両方の層の表面が、２つの層の間の摺動性を向上させる摺動促進部を備え、摺動促進部が、
（ｉ）有機高分子、ポリシロキサン及び界面活性剤、
（ｉｉ）有機高分子、及びポリシロキサンと有機高分子とに基づく共重合体、又は
（ｉｉｉ）ポリシロキサンと有機高分子とを架橋反応させることで得られる若しくは得ることが可能な非エラストマー架橋高分子を含む。
【００１２】
本発明によれば、ヘルメットを製造する方法が更に提供される。この方法は、
ヘルメットの第１の層の表面上に摺動促進部を塗布又は形成するステップと、
２つの層が相互に、この２つの層の間で摺動するように構成されるように、第１の層をヘルメットの他の層に対して配置するステップとを含む
摺動促進部は、
（ｉ）有機高分子、ポリシロキサン及び界面活性剤、
（ｉｉ）有機高分子、及びポリシロキサンと有機高分子とに基づく共重合体、又は
（ｉｉｉ）ポリシロキサンと有機高分子とを架橋反応させることで得られる若しくは得ることが可能な非エラストマー架橋高分子を含む。
【００１３】
本発明は、非限定の例示を用いて、添付の図面を参照しながら以下に説明される。
【図面の簡単な説明】
【００１４】
【図１】斜めの衝撃に対する防護を提供するヘルメットの断面。
【図２】図１のヘルメットの機能原理を示す図。
【図３Ａ】図１のヘルメットの構造の変形例。
【図３Ｂ】図１のヘルメットの構造の変形例。
【図３Ｃ】図１のヘルメットの構造の変形例。
【図４】他の防護ヘルメットの概略図。
【図５】図４のヘルメットの取付手段を連結する他の方法。
【図６】従来のヘルメット、及び本発明に係る摺動促進部を有するヘルメットの角加速度を測定し、それらを比較した図。
【発明を実施するための形態】
【００１５】
図に示すヘルメット内の様々な層の厚さの比率は、分かりやすいように図内では誇張されており、当然ながら、要求及び要件に応じて適応させることができる。
【００１６】
図１は、特許文献１に記載されているような、斜めの衝撃に対する防護を提供するようになっている第１のヘルメット１を示す。この種類のヘルメットは上記のどの種類のヘルメットであってもよい。
【００１７】
防護ヘルメット１は、アウターシェル２と、アウターシェル２の内側に配置されて着用者の頭と接するようになっているインナーシェル３とで構成される。
【００１８】
アウターシェル２とインナーシェル３との間には摺動層４又は摺動促進部が配置され、これにより、アウターシェル２とインナーシェル３とを変位させることが可能になる。特に、摺動層４又は摺動促進部は、後述のように、衝撃下において２つの部品の間に摺動が生じるように構成される。例えば、部品は、ヘルメット１の着用者が損傷を免れることができるように、ヘルメット１に対する衝撃に伴う力の下で摺動可能となるように構成できる。或る配置では、部品は、摩擦係数が０．００１〜０．３、好適には０．０１〜０．３、より好適には０．０５〜０．３となるように摺動層又は摺動促進部を構成することが望ましい。
【００１９】
図１での図示によれば、ヘルメット１の縁部には、アウターシェル２とインナーシェル３とを相互連結する１つ以上の連結部材５が配置できる。或る配置では、コネクタが、エネルギーを吸収することによって、アウターシェル２とインナーシェル３とが互いに変位することを妨げることがある。しかしこれは重要ではない。更に、この構成の場合でも、吸収されるエネルギーの量は、通常は、衝撃下においてインナーシェル３によって吸収されるエネルギーよりも極めて少ない。他の配置では、連結部材５は一切存在しなくてもよい。
【００２０】
更に、これらの連結部材５の設置場所は変更できる（例えば、縁部から離間して位置付けられて、摺動層４を介してアウターシェル２とインナーシェル３とを連結してもよい）。
【００２１】
アウターシェル２は、様々な種類の衝撃に耐えられるように比較的薄く丈夫であることが好ましい。アウターシェル２は、例えばポリカーボネート（ＰＣ）、ポリ塩化ビニル（ＰＶＣ）又はＡＢＳ樹脂（ＡＢＳ）などの高分子材料から作ることができる。有利には、高分子材料は、ガラス繊維、アラミド、トワロン、炭素繊維又はケブラーなどの材料を用いて繊維強化できる。
【００２２】
インナーシェル３は極めて薄く、エネルギーを吸収する層として作用する。このため、インナーシェル３は頭に対する衝撃を弱めたり吸収したりすることが可能である。有利には、発泡ポリスチレン（ＥＰＳ）、発泡ポリプロピレン（ＥＰＰ）、発泡ポリウレタン（ＥＰＵ）、そしてビニルニトリル発泡体のような発泡材料、又は、例えばハニカム状の構造を形成する他の材料、又は、ポロン（登録商標）及びＤ３Ｏ（登録商標）のブランド名で流通しているもののようなひずみ速度感受性を有する発泡体から作られる。この構成は、例えば、後述の異なる素材でできた幾つかの層を用いることで異なる方法に変更できる。
【００２３】
インナーシェル３は衝撃のエネルギーを吸収するように設計される。ヘルメット１の他の要素（例えば硬いアウターシェル２、又はインナーシェル３内に設けられる所謂「コンフォートパッド」）がそのエネルギーを吸収するのには限度があるが、これらの要素にとってエネルギーを吸収することは最優先の目的ではなく、エネルギー吸収への貢献はインナーシェル３のエネルギー吸収と比較して極僅かである。実際、コンフォートパッドなどの要素を「圧縮性の」、すなわち他の状況においては「エネルギー吸収性の」とも考えられる材料から作ることができるが、ヘルメットの分野では、圧縮性材料は、衝撃下において十分な量のエネルギーを吸収してヘルメットの着用者への危害を軽減する目的という意味で、必ずしも「エネルギー吸収性」があるとは言えないとよく認識されている。
【００２４】
連結部材５としては、例えば、アウターシェル及びインナーシェルに適切な方法で固定される変形可能なプラスチック片又は金属片を使用することで実現できる。
【００２５】
図２は防護ヘルメット１の機能原理を示し、ヘルメット１及び着用者の頭蓋骨１０は半円筒形状と仮定され、頭蓋骨１０は縦軸線１１上に置かれる。ヘルメット１が斜めの衝撃Ｋを受けると、ねじり力及びトルクが頭蓋骨１０に伝達される。衝撃力Ｋは、防護ヘルメット１に対する接線方向力ＫＴ及び径方向力ＫＲの両方を引き起こす。ここでは特に、ヘルメット回転接線方向力ＫＴ及びその影響のみに関する。
【００２６】
図から分かるように、力Ｋによってインナーシェル３に対するアウターシェル２の変位１２が生じ、連結部材５が変形する。このような配置によって、頭蓋骨１０に伝達されるねじり力の約２５％を軽減することができる。これは、インナーシェル３とアウターシェル２との間の摺動動作が、径方向加速度へと変換されるエネルギーの量を軽減するためである。
【００２７】
図示はされていないが、摺動動作を防護ヘルメット１の周方向に生じさせることもできる。これは、アウターシェル２とインナーシェル３との間の周方向角回転の結果と言えよう（すなわち、衝撃下において、アウターシェル２はインナーシェル３に対して周方向角度で回転できる）。
【００２８】
防護ヘルメット１の他の配置も可能である。幾つかの可能な変形例を図３に示す。図３ａでは、インナーシェル３は比較的薄い外層３’’と比較的厚い内層３’とから構成される。外層３’’は、アウターシェル２に対して摺動し易いようにインナーレイヤー３’よりも丈夫であることが好ましい。図３Ｂでは、インナーシェル３は図３Ａと同じように構成される。しかしこの場合、２つの摺動層４とそれらの間の中間シェル６とが存在する。２つの摺動層４は、所望に応じて異なる形に具現化され、異なる材料から作ることができる。或る可能性として、例えば、内側の摺動層よりも外側の摺動層の方が摩擦が少ないことが挙げられる。図３Ｃでは、アウターシェル２は前述とは異なる具現化をする。この場合、より硬い外層２’’が、より柔らかい内層２’を覆う。内層２’は、例えばインナーシェル３と同じ材料でもよい。
【００２９】
図４は、特許文献２に記載されているような、斜めの衝撃に対する防護を提供するようになっている第２のヘルメット１を示す。この種類のヘルメットは上記のどの種類のヘルメットであってもよい。
【００３０】
図４では、ヘルメット１は、図１のヘルメットのインナーシェル３と同様のエネルギー吸収層３を備える。エネルギー吸収層３の外面は、エネルギー吸収層３と同じ材料から提供されてもよく（すなわち追加のアウターシェルは無くてもよい）、図１に示すヘルメットのアウターシェル２に相当する硬質シェル２（図５参照）であってもよい。その場合、硬質シェル２はエネルギー吸収層３とは異なる材料から作られてもよい。図４のヘルメット１は、エネルギー吸収層３及びアウターシェル２の両方を貫通してヘルメット１に空気の流れを通す、任意の複数の通気孔７を有する。
【００３１】
取付手段１３が、ヘルメット１を着用者の頭に取り付けるために設けられる。上述したように、これは、エネルギー吸収層３及び硬質シェル２が大きさを調節できない場合に取付手段１３の大きさを調節することで異なる大きさの頭を収容できるようにするのに望ましい場合がある。取付手段１３は、ＰＣ、ＡＢＳ、ＰＶＣ又はＰＴＦＥなどの弾性又は半弾性の高分子材料か、綿布などの天然繊維材料から作ることができる。例えば、キャップで取付手段１３を形成することができる。
【００３２】
取付手段１３はヘッドバンド部に加えて更に前後左右から延在するストラップ部を備えるように示されるが、取付手段１３の具体的な構成はヘルメットの構成に応じて変更することができる。或る場合では、取付手段は、空気流れがヘルメットを通るように、例えば通気孔７の位置に対応する穴又は隙間を有することがある、連続する（形状の）シートのようなものであってもよい。
【００３３】
図４は、特定の着用者のために取付手段１３のヘッドバンドの直径を調節する任意の調節手段６も示す。他の配置では、ヘッドバンドは弾性のヘッドバンドであってもよく、その場合、調節手段６は省略できる。
【００３４】
摺動促進部４はエネルギー吸収層３の径方向内方に設けられる。摺動促進部４は、エネルギー吸収層、又はヘルメットを着用者の頭に取り付けるように設けられた取付手段１３に対して摺動するようになっている。
【００３５】
摺動促進部４は、上記と同じ方法で、取付手段１３に対して回転することでエネルギー吸収層３の摺動を助けるように設けられる。摺動促進部４は摺動促進部４のいずれかの側における層同士の間の摩擦係数を低くする。
【００３６】
このため、図４のヘルメットでは、摺動促進部は取付手段１３に対向しながらエネルギー吸収層３の最内部に設けられてもよく、又は最内部と一体化してもよい。
【００３７】
しかし、エネルギー吸収層３と取付手段１３との間に摺動性を提供するという同じ目的のために、摺動促進部４は取付手段１３の外面に設けられてもよく、又は外面と一体化してもよいということも同様に考えられる。すなわち、特定の配置では、取付手段１３自体又はその要素が摺動促進部４として作用するようになってもよく、また、取付手段１３自体が低摩擦材料を含んでもよい。
【００３８】
換言すれば、摺動促進部４はエネルギー吸収層３の径方向内方に設けられる。摺動促進部は、取付手段１３の径方向外方にも設けることができる。
【００３９】
取付手段１３が（上述した）キャップとして形成される場合、摺動促進部４は低摩擦材料の布片として設けられてもよい。
【００４０】
取付手段１３は、図４の４つの固定部材５ａ，５ｂ，５ｃ及び５ｄなどの固定部材５によってエネルギー吸収層３及び／又はアウターシェル２に固定することができる。これらは、弾性的、半弾性的又は塑性的に変形することでエネルギーを吸収するようにできる。しかしこれは重要ではない。更に、この攻勢が生じた場合でも、吸収されるエネルギーの量は、通常は、衝撃下においてエネルギー吸収層３によって吸収されるエネルギーよりも極めて少ない。
【００４１】
図４に示す具体例によれば、４つの固定部材５ａ，５ｂ，５ｃ及び５ｄは、第１部分８と第２部分９とを有する懸架部材５ａ，５ｂ，５ｃ及び５ｄであって、懸架部材５ａ，５ｂ，５ｃ及び５ｄの第１部分８は取付手段１３に固定されるようになっており、懸架部材５ａ，５ｂ，５ｃ及び５ｄの第２部分９はエネルギー吸収層３に固定されるようになっている。
【００４２】
図５は、着用者の頭に置いたときの、図４のヘルメットと同様のヘルメットの具体例を示す。図５のヘルメット１は、エネルギー吸収層３とは異なる材料から作られた硬いアウターシェル２を備える。図４と比較して、図５では、取付手段１３は、エネルギー及び力を弾性的、半弾性的又は塑性的に吸収するようになっている２つの固定部材５ａ及び５ｂによってエネルギー吸収層３に固定される。
【００４３】
ヘルメットに対する回転力を生じさせる前方からの斜めの衝撃Ｉを図５に示す。斜めの衝撃Ｉによって、エネルギー吸収層３は取付手段１３に対して摺動する。取付手段１３は、固定部材５ａ及び５ｂによってエネルギー吸収層３に固定される。分かりやすくするためにこのような固定部材は２つしか図示されていないが、実際にはこのような固定部材が多く存在してもよい。固定部材５は、弾性的又は半弾性的に変形することで回転力を吸収することができる。他の配置では、１つ以上の固定部材５が切断されるとしても、塑性変形してもよい。塑性変形の場合、衝撃の後、少なくとも固定部材５を交換する必要があるだろう。固定部材５に塑性と弾性とを組み合わせた変形が生じた場合、すなわち幾つかの固定部材５が断裂した場合、エネルギーが塑性的に吸収されると共に、他の固定部材が変形して力を弾性的に吸収する。
【００４４】
一般的に、図４及び図５のヘルメットでは、エネルギー吸収層３は、衝撃下において図１のヘルメットのインナーシェルと同様に圧縮することで衝撃吸収材として作用する。アウターシェル２を用いれば、衝撃エネルギーをエネルギー吸収層３に亘って分散させる助けになるだろう。また、摺動促進部４も取付手段とエネルギー吸収層との間の摺動を促すだろう。これによって、脳に回転エネルギーとして伝達されうるエネルギーを制御的に消散させることができる。エネルギーは、摩擦熱、エネルギー吸収層の変形、又は固定部材の変形若しくは変位によって消散させることができる。伝達されるエネルギーが軽減されることで、脳に影響を及ぼす回転加速度が軽減されるため、頭蓋骨内の脳の回転が軽減される。こうして、硬膜下血腫、ＳＤＨ、血管破裂、脳震とうやＤＡＩなどの回転による損傷の虞が軽減される。
【００４５】
摺動促進部４は、
（ｉ）有機高分子、ポリシロキサン、及び界面活性剤、
（ｉｉ）有機高分子、及びポリシロキサンと有機高分子とに基づく共重合体、又は
（ｉｉｉ）ポリシロキサンと有機高分子とを架橋反応させることで得られる若しくは得ることが可能な非エラストマー架橋高分子
を含むことができる。
【００４６】
摺動促進部に関するこれらの３つの選択肢が、相互に摺動するように構成されるヘルメットの層同士の摩擦を低減することにおいて驚くほど有効であることが明らかとなっている。特に、これらの特定の選択肢（ｉ）〜（ｉｉｉ）のそれぞれによって、極めて優れた摩擦低減特性を有するだけでなくこれらの特性がどれだけ持続するかという点でも良好な持続性をもったコーティングが提供されることが明らかとなっている。これについて、摺動促進部は、これらの有利な特性を、下方の層に適した接着力を有するという点で良好なバランスも提供しながら、同時に、相対的に軽いシロキサン分子が著しく滲んでしまうこと及び／又は幾つかのシリコーン系コーティングによる粘着性の問題を防止することが可能である。また、本開示のヘルメットに採用される摺動促進部は、既存のヘルメットに採用されるような、頭蓋骨への斜めの打撃があった場合に良好なエネルギー吸収能力を有するように設計された他のシステムよりも大量生産しやすいという点で有利となる。
【００４７】
本発明における摺動促進部の有利な摩擦低減特性は、特に、相互に摺動するように構成された１つ又は２つの層にシロキサン部分が存在することから生じるとみられている。これらの特性の有利な耐久性は、特に、摺動促進部の化学組成物によって生じるものとみられている。
【００４８】
これについて、摺動促進部は、好適には、相互に摺動するように構成された層の表面の一方又は両方（好適には一方）が、その層の外面（又は「接触」面）にシロキサン部分を含むように配置される。この接触面は、典型的には、シロキサンに基づいて、すなわち実質的にはシロキサンから構成されており、実際上シロキサンコーティング又はシロキサンの層に相当する。これについて、シロキサン部分は選択肢（ｉ）の場合におけるポリシロキサン分子（又はその一部）でもよく、選択肢（ｉｉ）（ｉｉｉ）の場合における共重合体又は架橋高分子のポリシロキサン成分（又はその一部）でもよい。
【００４９】
このため、選択肢（ｉ）では、摺動促進部は、好適には、相互に摺動するように構成された層の接触面の一方又は両方（好適には一方）がポリシロキサン分子に基づくように配置される。選択肢（ｉｉ）では、摺動促進部は、好適には相互に摺動するように構成された層の接触面の一方又は両方（好適には一方）が共重合体分子のポリシロキサン成分に基づくように配置される。選択肢（ｉｉｉ）では、摺動促進部は、好適には、相互に摺動するように構成された層の接触面の一方又は両方（好適には一方）が架橋高分子のポリシロキサン成分に基づくように配置される。
【００５０】
また、相互に摺動するように構成された層の接触面の一方（又は両方）がシロキサン部分を含むように配置される摺動促進部を有することに加えて、摺動促進部の反対側（すなわち層の一部又は層自体に固定されたままの「内」側）が有機高分子部分を含むことも好ましい。これについて、摺動促進部は、好適には、摺動促進部の内側が有機高分子部分を含み、この内側は、典型的には、有機高分子部分に基づいて、すなわち実質的には有機高分子部分から構成されていることから、実際上有機高分子コーティング又は有機高分子の層に相当する。有機高分子部分は選択肢（ｉ）又は（ｉｉ）の場合における有機高分子（又はその一部）でもよく、選択肢（ｉｉｉ）の場合における架橋高分子の有機高分子成分（又はその一部）でもよい。
【００５１】
こうして、選択肢（ｉ）では、摺動促進部は、好適には、摺動促進部の内側が有機高分子に基づくように配置される。選択肢（ｉｉ）では、摺動促進部は、好適には、摺動促進部の内側が有機高分子に基づくように配置される。選択肢（ｉｉｉ）では、摺動促進部は、好適には、摺動促進部の内側が架橋高分子の有機高分子成分に基づくように配置される。
【００５２】
好適な一具体例では、摺動促進部は、ヘルメットのシート状のプラスチック層又は発泡体層の表面などの固体表面に塗布される。こうした層はアウターシェル２及び／又はエネルギー吸収層３及び／又は取付手段１３の外面であってもよい。
【００５３】
しかし、代わりの好適な具体例では、摺動促進部は、ヘルメットに予め形成された構成要素の予め形成された／既存の固体表面等（又はシート状のプラスチック層又は発泡体層などの、その固体表面等を作るために予め形成された層）に塗布される新たな層から全て導かれるものではない。特に、摺動促進部は、ヘルメットの構成要素の既存の表面を、摺動促進部の有機高分子成分のためのソース（選択肢（ｉ）及び（ｉｉ））、又は架橋する有機高分子のソース（選択肢（ｉｉｉ））として用いることで形成することが可能である。例えば、摺動促進部が選択肢（ｉ）に従って定義される場合、摺動促進部は、ポリシロキサン及び界面活性剤を有機高分子に基づく（例えばヘルメットの構成要素の）（既存の）固体表面に塗布することで形成されてもよい。摺動促進部が選択肢（ｉｉ）に従って定義される場合、摺動促進部は、ポリシロキサンと有機高分子とに基づく共重合体を有機高分子に基づく（例えばヘルメットの構成要素の）（既存の）固体表面に塗布することで形成されてもよい。摺動促進部が選択肢（ｉｉｉ）に従って定義される場合、摺動促進部は、ポリシロキサン（典型的には官能性ポリシロキサン）を有機高分子に基づく（例えばヘルメットの構成要素の）（既存の）固体表面に塗布して、その後ポリシロキサンと有機高分子とを架橋反応させることで形成されてもよい。従って、このような場合、摺動促進部がヘルメットの固体表面に塗布されていると考えることは好ましくなく、摺動促進部は層の既存の表面部分を化学修飾することで形成される層の表面領域を表していると考える方が好ましいと言えるだろう。
【００５４】
例えば、有機高分子に基づく既存の表面はヘルメット内のシート状のプラスチック層又は発泡体層であってもよい。こうした層はアウターシェル２及び／又はエネルギー吸収層３及び／又は取付手段１３の外面であってもよい。このため、摺動促進部は、このような場合、先の段落に記載の方法によってこれらの層の１つの表面を化学修飾することで形成されてもよい。
【００５５】
摺動促進部を塗布する表面（摺動促進部が形成される表面）は平滑であることが好ましい。一方、摺動促進部の摺動性が向上する反対の面は、生地の層などの粗面であってもよい。
【００５６】
摺動促進部は、ヘルメット内の層を形成する材料がヘルメット層へと完全に製造される前にその材料に塗布（又はその上に形成）されてもよい。例えば、摺動促進部は、例えば切断及び／又は真空成形される前のプラスチックシートに塗布（又はその上に形成）されてもよい。
【００５７】
摺動促進部は、これだけのための製造工程の一部として塗布（又は形成）されてもよく、既存の工程に含まれ（又は形成され）てもよい。例えば層に、例えばパターン又は表現が印刷される場合、摺動促進部がインクに加えられてもよい。このように、摺動促進部は印刷工程においてインクで塗布されることがある（例えばスクリーン印刷工程又は他の種類の印刷工程）。代わりの方法では、摺動促進部が塗布される（又はその上に形成される）表面が、それ自体も染色される（すなわち色素を含む）ポリカーボネートなどの材料である場合、摺動促進部と染料（色素）は結合されてもよい。
【００５８】
どの場合においても、最終的には上述された選択肢（ｉ）〜（ｉｉｉ）のいずれかに係る摺動促進部を備えるヘルメットが得られるべきである。
【００５９】
化学修飾によってヘルメットの構成要素の表面に摺動促進部が形成される具体例では、その表面は固体であることが好ましく、当然ながら有機高分子を含み、有機高分子をその主要成分として含むことが好ましく、表面は、典型的には、本質的に有機高分子で構成されるものと言えよう。すなわち、接触面の大半を占めるシロキサン部分と内面の大半を占める有機高分子部分とによる摺動促進部の好適な配置は、シロキサン含有成分を有機高分子上に案内することで自動的に生じるものと言えよう。
【００６０】
摺動促進部を固体表面に塗布する具体例では、選択肢（ｉ）及び（ｉｉ）において、例えば、（ａ）後の別々の工程で、（選択肢（ｉ）／（ｉｉ）それぞれにおいて）ポリシロキサン／共重合体を塗布する前に有機高分子を塗布すること、又は（ｂ）組成物の成分の個別の分子を移動又は流動させることが可能な状況下で、有機高分子及びポリシロキサン／共重合体の両方を同じ組成物の一部として単一工程で塗布することを含む工程によって、同じ好適な配置を実現できる。例えば組成物には溶剤が含まれてもよい。分子には、このような状況下では好適な形で自己配置されるという元来の傾向がある。選択肢（ｉ）では、界面活性剤も、好適な具体例における分子の形成や、摺動促進部の（典型的にはその大幅を占めるポリシロキサンに基づく）接触面領域と摺動促進部の（内部の）有機高分子領域との接着を容易にする。このため、方法（ａ）及び（ｂ）の両方によって、本質的に、有機高分子に基づく（例えば第１の被覆、コーティング、カバー又は表面領域として考えられる）（第１の）副層と、その第１の副層上で、ポリシロキサン及び界面活性剤を含む（例えば第２の被覆、コーティング、カバー又は表面領域として考えられる）第２の副層とを備える摺動促進部がもたらされる。すなわち、実際、第１の副層と第２の副層との間に、特に方法（ｂ）によって、少なくとも限られた量の混合が生じるようにすることが可能である。
【００６１】
同様に、選択肢（ｉｉｉ）において、（ａ）後の別々の工程でポリシロキサンを塗布する前に有機高分子を塗布し、続いて有機高分子とポリシロキサンとを架橋反応させること、又は（ｂ）組成物の成分の個別の分子を移動又は流動させることが可能な状況下で、有機高分子及びポリシロキサンの両方を同じ組成物の一部として単一工程で塗布して（例えば組成物は溶剤を含んでもよく、分子には、このような状況下では好適な形で自己配置されるという元来の傾向があり）、続いて有機高分子とポリシロキサンとを架橋反応させることを含む工程によって、同じ好適な配置を実現することができる。
【００６２】
摺動促進部を固体表面に塗布する具体例では、その固体表面が有機高分子に基づくことが好ましく、有機高分子は、選択肢（ｉ）若しくは（ｉｉ）に定義されるような摺動促進部内の有機高分子と同じか、同様の有機部分と同じか、それを含む有機高分子であること、又は選択肢（ｉｉｉ）の架橋高分子の有機高分子成分としての有機高分子であることが好ましい。固体表面は、典型的には、本質的に有機高分子から構成される。
【００６３】
本発明のヘルメットの好適な具体例では、上述の２つの層の一方及び任意で両方が、発泡材料、或いは任意で発泡ポリスチレン（ＥＰＳ）、発泡ポリプロピレン（ＥＰＰ）、発泡ポリウレタン（ＥＰＵ）、又はビニルニトリル発泡体から作られている。好適な態様では、発泡体は少なくとも１０ｇ／ｌ、例えば少なくとも１２ｇ／ｌ、少なくとも１４ｇ／ｌ、少なくとも１６ｇ／ｌ、少なくとも１８ｇ／ｌ又は少なくとも２０ｇ／ｌの密度を有してもよい。或る好適な態様では、発泡体は少なくとも３０ｇ／ｌ、例えば少なくとも４０、少なくとも５０又は少なくとも６０ｇ／ｌ（例えば約６５ｇ／ｌ以上）の密度を有してもよい。発泡体の密度は例えば１３０ｇ／ｌ、１２０ｇ／ｌ、１００ｇ／ｌ又は９０ｇ／ｌまでであってもよい。
【００６４】
上述のように、本発明のヘルメットは、
相互に摺動するように構成された２つの層を備え、
２つの層の間の摺動性を向上させる摺動促進部を、それらの層の一方又は両方の表面が備える、ヘルメットであって、摺動促進部は、
（ｉ）有機高分子、ポリシロキサン及び界面活性剤、
（ｉｉ）有機高分子、及びポリシロキサンと有機高分子とに基づく共重合体、又は
（ｉｉｉ）ポリシロキサンと有機高分子とを架橋反応させることで得られる若しくは得ることが可能な非エラストマー架橋高分子
を含む。
【００６５】
続いて、摺動促進部に関するこれらの選択肢（ｉ）〜（ｉｉｉ）について以下に詳述する。なお、これについて、以下に説明される摺動促進部の好適な態様は、本発明のヘルメット及びそのヘルメットを製造する（本発明の）方法の両方に関する。特に、以下に説明される好適な態様は、特定の（ポリシロキサンを含む）組成物を表面に塗布するのに用いることができるプロセスの本質に関し、ヘルメットの第１の層の表面上に摺動促進部を塗布又は形成することを含む本発明の上述した方法の工程の好適な態様を表す。例えば、選択肢（ｉ）に関連して以下に説明される第３の好適な具体例では、摺動促進部が、特定の成分（ａ）〜（ｃ）を混合することで得ることが可能な組成物を表面に塗布することを含むプロセスによって得られる又は得ることが可能であることが示される。それに応じて、本発明の方法では、ヘルメットの第１の層の表面上に摺動促進部を塗布又は形成する工程は、好適には、これらの成分（ａ）〜（ｃ）を混合することで得ることが可能な組成物を表面に塗布することを含む。
【００６６】
選択肢（ｉ）：摺動促進部が有機高分子、ポリシロキサン、及び界面活性剤を含む
この選択肢によれば、摺動促進部は、好適には、上述した層の一方又は両方の（内）面に有機高分子を含む。摺動促進部は、より好適には、この層上に（第１の）有機高分子副層（又はコーティング）を備え、（この有機高分子コーティング上に）ポリシロキサンと有機高分子とを含む第２の副層（又はコーティング）を備える（なお、実際は、有機高分子コーティング内に組み込まれる少なくとも幾つかのポリシロキサンや界面活性剤、及び／又はポリシロキサンと界面活性剤とを含む第２のコーティング内に組み込まれる有機高分子の少なくとも一部も考えられる）。そのため、摺動促進部は、好適には、この選択肢ではポリシロキサン分子に基づくことを意味する、ケイ素及び酸素に（実質的に）基づいた接触面を有する。摺動促進部の接触面は、好適には、ポリシロキサン分子を主要成分として含む。摺動促進部の接触面は、典型的には、本質的にポリシロキサンで構成される。
【００６７】
第１の好適な具体例では、摺動促進部は、有機高分子と、ポリシロキサンと、界面活性剤と、任意で少なくとも１つの溶剤とを含む組成物を表面に塗布することを含むプロセスによって得られる又は得ることが可能である（この場合、この表面はヘルメットの予め形成された構造部品であってもよく、例えば、切断及び／又は真空成形される前のプラスチックシートなどの、ヘルメットの一部になるための材料であってもよい）。これについて、プロセスは、溶剤が蒸発して有機高分子と、ポリシロキサンと、界面活性剤とを含むコーティングが表面に残るように、組成物が乾燥／凝固する追加の工程を更に含んでもよい（例えば、単に、塗布した組成物を室温で例えば１〜５日間乾燥／凝固させるようにしたり、例えば加熱及び／又は減圧によって乾燥／凝固を加速させたりしてもよい）。こうして、摺動促進部は、好適には、（ａ）有機高分子と、ポリシロキサンと、界面活性剤と、任意で少なくとも１つの溶剤とを含む組成物を表面に塗布すること、及び、任意で、（ｂ）こうして塗布された組成物を乾燥／凝固させることを含むプロセスによって得られる又は得ることが可能である。
【００６８】
このプロセスについて、有機高分子と（上述した少なくとも１つ以上の内の）少なくとも１つの溶剤とは、好適には、組成物の少なくとも６０重量％、より好適には少なくとも８０重量％、そしてより好適には少なくとも９０重量％を占める。有機高分子と溶剤とは組成物の９８重量％又は９７重量％などの、９９重量％までを占めてもよい。有機高分子と溶剤とは、典型的には、組成物の約９５重量％を占める。有機高分子と溶剤との相対量については、溶剤が（例えば標準的な圧力及び温度で）有機高分子を分解するのに十分な量であることが好ましい。有機高分子は組成物の少なくとも１重量％、例えば少なくとも２重量％、少なくとも５重量％、少なくとも１０重量％又は少なくとも２０重量％を占めてもよい。
【００６９】
このプロセスについて、ポリシロキサンと、界面活性剤と、任意の少なくとも１つ（又はそれ以上）の溶剤とは、好適には、特定組成物の少なくとも１重量％、より好適には少なくとも２重量％、そしてより好適には少なくとも３重量％を占める。ポリシロキサンと、界面活性剤と、任意の少なくとも１つ（又はそれ以上）の溶剤とは、組成物の２０重量％まで又は１０重量％までなどの、４０重量％までを占めてもよい。ポリシロキサンと、界面活性剤と、任意の少なくとも１つ（又はそれ以上）の溶剤とは、典型的には、組成物の約５重量％を占める。ポリシロキサンと界面活性剤との重量比は好適にはＸ：１であり、ここでＸは少なくとも１０、例えば少なくとも２０、少なくとも５０、少なくとも１００、少なくとも２００、少なくとも５００、少なくとも１０００、少なくとも２０００又は少なくとも５０００である。Ｘは最大で１,０００,０００、例えば最大で５００,０００、最大で２００,０００、最大で１００,０００、最大で５０,０００、最大で２０,０００、又は最大で１０,０００であってもよい。ポリシロキサンは組成物の少なくとも０．１重量％、例えば少なくとも０．２重量％、少なくとも０．５重量％、少なくとも１重量％、又は少なくとも２重量％、を占めてもよい。
【００７０】
第２の好適な具体例では、摺動促進部は、ポリシロキサンと、界面活性剤と、任意で溶剤とを含む組成物を（予め形成された）固体有機高分子面（又は層）に塗布することを含むプロセスによって得られる又は得ることが可能である（この場合、固体有機高分子はヘルメットの予め形成された構造部品であってもよく、例えば、切断及び／又は真空成形される前のプラスチックシートなどの、ヘルメットの一部になるための材料であってもよい）。これについて、プロセスは、溶剤が蒸発してポリシロキサンと界面活性剤とを含むコーティングが有機高分子面に残るように、組成物が乾燥／凝固する追加の工程を更に含んでもよい（例えば、単に、塗布した組成物を室温で例えば１〜５日間乾燥／凝固させるようにしたり、例えば加熱及び／又は減圧によって乾燥／凝固を加速させたりしてもよい）。こうして、この具体例では、摺動促進部は、好適には、ポリシロキサンと、界面活性剤と、任意で少なくとも１つの溶剤とを含む組成物を固体有機高分子面（又は層）に塗布すること、及び、任意で、（ｂ）こうして塗布された組成物を乾燥／凝固させることを含むプロセスによって得られる又は得ることが可能である。
【００７１】
この第２の好適な具体例では、ポリシロキサンと、界面活性剤と、任意の少なくとも１つ（又はそれ以上）の溶剤とは、好適には、特定組成物の少なくとも５０重量％、より好適には７０重量％、そしてより好適には９０重量％を占める（典型的には、ポリシロキサンと、界面活性剤と、任意の少なくとも１つ（又はそれ以上）の溶剤とは、組成物の少なくとも９８重量％又は実質的にその全てを占める）。ポリシロキサンと界面活性剤との重量比は好適にはＸ：１であり、ここでＸは少なくとも１０、例えば少なくとも２０、少なくとも５０、少なくとも１００、少なくとも２００、少なくとも５００、少なくとも１０００、少なくとも２０００、又は少なくとも５０００である。Ｘは最大で１,０００,０００、例えば最大で５００,０００、最大で２００,０００、最大で１００,０００、最大で５０,０００、最大で２０,０００、又は最大で１０,０００であってもよい。ポリシロキサンは、組成物の少なくとも０．１重量％、例えば少なくとも０．２重量％、少なくとも０．５重量％、少なくとも１重量％、又は少なくとも２重量％（そして例えば１０、２０若しくは５０重量％、又はそれ以上まで）を占めてもよい。
【００７２】
特に有利な第３の好適な具体例では、摺動促進部は、有機高分子と、ポリシロキサンと、界面活性剤と、任意の（好適には）少なくとも１つの溶剤の１つ以上の前駆体とを含む組成物を表面に塗布することを含むプロセスによって得られる又は得ることが可能である（この表面はヘルメットの予め形成された構造部品であってもよく、例えば、切断及び／又は真空成形される前のプラスチックシートなどの、ヘルメットの一部になるための材料であってもよい）。これについて、プロセスは、溶剤が蒸発して有機高分子と、ポリシロキサンと、界面活性剤とを含むコーティングが表面に残るように、組成物が乾燥／凝固する追加の工程を更に含んでもよい（例えば、単に、塗布した組成物を室温で例えば１日間又は５日間などのより長い期間乾燥／凝固させるようにしたり、例えば加熱及び／又は減圧によって乾燥／凝固を加速させたりしてもよい）。こうして、摺動促進部は、好適には、（ａ）有機高分子と、ポリシロキサンと、界面活性剤と、任意で（好適には）少なくとも１つの溶剤とを含む組成物を表面に塗布すること、及び、任意で、（ｂ）こうして塗布された組成物を乾燥／凝固させることを含むプロセスによって得られる又は得ることが可能である。
【００７３】
このプロセスについて、上述した有機高分子の１つ以上の前駆体は、好適には、組成物の少なくとも１５重量％、より好適には少なくとも２０重量％、更に好適には少なくとも２５重量％、そしてより好適には３０重量％を占める。この有機高分子の１つ以上の前駆体は、好適には、組成物の６０重量％又は５０重量％などの、７０重量％までを占めてもよい。この有機高分子の１つ以上の前駆体は、典型的には、組成物の約３０〜４５重量％を占める。
【００７４】
このプロセスについて、ポリシロキサンと界面活性剤とは、好適には、特定組成物の少なくとも１重量％、より好適には少なくとも２重量％、そしてより好適には少なくとも３重量％を占める。ポリシロキサンと界面活性剤とは、好適には、組成物の最大で２０重量％、例えば最大で１５重量％、最大で１０重量％、最大で８重量％、最大で６重量％、又は最大で５重量％を占めてもよい。ポリシロキサンと界面活性剤とは、典型的には、組成物の約３〜５重量％、例えば約３重量％、約４重量％又は約５重量％を占める。ポリシロキサンと界面活性剤との重量比は好適にはＸ：１であり、ここでＸは少なくとも１０、例えば少なくとも２０、少なくとも５０、少なくとも１００、少なくとも２００、少なくとも５００、少なくとも１０００、少なくとも２０００又は少なくとも５０００である。Ｘは最大で１,０００,０００、例えば最大で５００,０００、最大で２００,０００、最大で１００,０００、最大で５０,０００、最大で２０,０００、又は最大で１０,０００であってもよい。ポリシロキサンは組成物の少なくとも０．１重量％、例えば少なくとも０．２重量％、少なくとも０．５重量％、少なくとも１重量％、少なくとも２重量％、又は少なくとも３重量％を占めてもよい。
【００７５】
このプロセスについて、上述した少なくとも１つの溶剤は、好適には、組成物の少なくとも１５重量％、より好適には少なくとも２０重量％、更に好適には少なくとも２５重量％、そしてより好適には少なくとも３０重量％を占める。少なくとも１つの溶剤は、好適には、組成物の７０重量％まで、例えば６０重量％まで又は５０重量％までを占めてもよい。少なくとも１つの溶剤は、典型的には、組成物の約３０〜４５重量％を占める。
【００７６】
このプロセスについて、組成物は、典型的には、色素及び／又はシリコーン添加剤などの１つ以上の更なる成分も含んでもよい。組成物は添加用の有機ケイ素を含んでもよい。
【００７７】
第４の好適な具体例では、摺動促進部は、上述した有機高分子の１つ以上の前駆体がポリウレタン樹脂などの樹脂に代わる以外は、第３の好適な具体例で概説されたのと同じプロセスによって得られる又は得ることが可能である。本明細書に記載される第３の好適な具体例の他の好適な態様は、こうした例外を有するこの第４の好適な具体例に同様に適用される。
【００７８】
第１の好適な具体例のプロセスでは、組成物は、典型的には、（ａ）有機高分子及び任意で少なくとも１つの溶剤を含む第１試薬と、（ｂ）ポリシロキサン、界面活性剤及び任意で少なくとも１つ（又はそれ以上）の溶剤とを含む第２試薬とを混合することで得られる又は得ることが可能である。このため、組成物は２つ以上の溶剤の混合物を含むことがある。どの場合にも、溶剤は有機溶剤及び／又は水性溶剤を含んでもよい。（特に第１試薬として）好適な有機溶剤には、酢酸ブチル又は酢酸アミルなどのアルキルエステル、アセトン、メチルイソブチルケトン又はシクロヘキサノンなどのケトン、キシレンなどの芳香族炭化水素、並びにグリコールセロソルブ、アルコール、及びそれらの混合物などのエーテルが含まれる。この少なくとも１つの溶剤には、典型的には水性溶剤、好適には水が含まれる（上述した第２試薬における少なくとも１つの溶剤は好適には水である）。
【００７９】
第３の好適な具体例のプロセスでは、有機高分子の前駆体は、好適には、モノマー及び／又はオリゴマーの前駆体であってもよい。特に好適な具体例では、有機高分子の前駆体は１つ以上のモノマー（及び／又はそこから生じるオリゴマー）を含む。この１つ以上のモノマーは、式Ｒ‐Ｃ（＝Ｏ）‐ＯＲ’を有するモノマーから選択され、ここでＲ及びＲ’は同じ又は異なり、それぞれが、１０個までの炭素原子、好適には８個までの炭素原子、より好適には６個までの炭素原子、例えば５個まで又は４個までの炭素原子を有する水素又はヒドロカルビル基であり、Ｒ及びＲ’の少なくとも１つが、アルケン部分を含むヒドロカルビル基である必要がある（典型的には、Ｒ及びＲ’の一方がアルケン部分を含み、他方は含まない）。モノマーの好適な選択肢には、アクリル酸及びそのエステル、メタクリル酸及びそのエステル、並びにＲがアルキル（例えばＣ１‐６アルキル）でＲ’がＣ２‐４アルケニル（例えばビニル）である上記の式の化合物が含まれる。具体的には、モノマー及び／又はそこから生じるオリゴマーの好適な選択肢は塩化酢酸ビニル、メタクリレート、アセテートブチレート、ＰＶＣＡ、及びアクリル樹脂から選択される。
【００８０】
第３の好適な具体例のプロセスでは、少なくとも１つの溶剤は、好適には、少なくとも１つの有機溶剤である。好適な選択肢には、エチレングリコールブチルエーテル、シクロヘキサノン、キシレン、トリメチルベンゼン（例えばメシチレン）、イソホロン及びブトキシエタノールが含まれる。
【００８１】
第３の好適な具体例の特に好適な態様では、摺動促進部は、（ａ）１つ以上の有機高分子の前駆体及び１つ以上の溶剤を含む薬剤と、（ｂ）ポリシロキサン、界面活性剤及び任意で（好適には）少なくとも１つの溶剤を含む薬剤と、（ｃ）少なくとも１つの更なる溶剤とを混合することで得ることが可能な組成物を表面に塗布することを含むプロセスによって得られる又は得ることが可能である（表面はヘルメットの予め形成された構造部品であってもよく、例えば、切断及び／又は真空成形される前のプラスチックシートなどの、ヘルメットの一部になるための材料であってもよい）。これについて、プロセスは、溶剤が蒸発して有機高分子と、ポリシロキサンと、界面活性剤とを含むコーティングが表面に残るように、組成物が乾燥／凝固する追加の工程を更に含んでもよい（例えば、単に、塗布した組成物を室温で例えば１日間又は５日間などのより長い期間乾燥／凝固させるようにしたり、例えば加熱及び／又は減圧によって乾燥／凝固を加速させたりしてもよい）。有機高分子は好適には熱可塑性高分子である。
【００８２】
有機高分子は好適にはラッカーである。
【００８３】
有機高分子は、典型的には、ニス、すなわち有機高分子が分解している溶液を表面に塗布することを含むプロセスによって得られる又は得ることが可能である。
【００８４】
有機高分子は、例えば、ポリエーテル（例えばポリ（エチレンオキシド）、ポリ（プロピレンオキシド））、ポリエステル、ポリオレフィン（例えばポリエチレン、ポリプロピレン、ポリイソブチレン）、ポリウレタン、ポリアクリレート、ポリメタクリレート、ポリエポキシド、ポリ（メチルメタクリレート）、ポリアクリロニトリル、ポリアミド、ポリアクリルアミド、ポリイミド、ポリ（エチレンイミン）、ポリホスファゼン、ポリビニルアセテート、ポリ塩化ビニル、ポリスチレン、ポリ（塩化ビニリデン）、ポリイソプレン及びアルキドから１つ以上選択し含んでもよい。有機高分子は、好適には、これらの中の１つ以上の混合物を含む。有機高分子は、典型的には、例えば高分子樹脂同士の混合物である混合物を含む。適当な有機高分子は市販のものである。
【００８５】
なお、選択肢（ｉ）の有機高分子は架橋高分子であるべきではない（これは、特に指示が無い限り、本明細書で言及される有機高分子、ポリシロキサン及び共重合体を含む、言及される全ての高分子に当てはまる）。
【００８６】
有機高分子は、好適には、１つ以上のモノマー及び／又はオリゴマーを重合することで得られる又は得ることが可能な重合体であってもよい。これには、式Ｒ‐Ｃ（＝Ｏ）‐ＯＲ’を有する１つ以上のモノマー（及び／又はそこから生じるオリゴマー）が含まれ、ここでＲ及びＲ’は同じ又は異なり、それぞれが、１０個までの炭素原子、好適には８個までの炭素原子、より好適には６個までの炭素原子、例えば５個まで又は４個までの炭素原子を有する水素又はヒドロカルビル基であり、Ｒ及びＲ’の少なくとも１つが、アルケン部分を含むヒドロカルビル基である必要がある（典型的には、Ｒ及びＲ’の一方がアルケン部分を含み、他方はアルケン部分を含まない、例えばアルキル基である）。モノマーの好適な選択肢には、アクリル酸及びそのエステル、メタクリル酸及びそのエステル、並びにＲがアルキル（例えばＣ１‐６アルキル）でＲ’がＣ２‐４アルケニル（例えばビニル）である上記の式の化合物が含まれる。具体的には、モノマー及び／又はそこから生じるオリゴマーの好適な選択肢は塩化酢酸ビニル、メタクリレート、アセテートブチレート、ＰＶＣＡ、及びアクリル樹脂から選択される。例えば、有機高分子は、（ａ）塩化酢酸ビニルと、メタクリレートと、アセテートブチレートとのそれぞれを、例えば１：（０．２‐５）：（０．２‐５）（好適には１：（０．５‐３）：（０．５‐３））の比率、又は（ｂ）ＰＶＣＡとアクリル樹脂とのそれぞれを、例えば１：（０．２‐５）（好適には１：（０．５‐２））の比率で重合することで得ることが可能であってもよい。ポリシロキサンは、直鎖、分岐、及び／又は環状分子を含んでもよい。
【００８７】
直鎖ポリシロキサン分子は、好適には、式Ｒ３Ｓｉ［‐Ｏ‐ＳｉＲ２］ｎ‐Ｏ‐ＳｉＲ３で表される。
【００８８】
部分ｎは、例えば、最大で１００,０００、最大で５０,０００又は最大で２０,０００などの、最大で１３５，０００の値を有してもよい。ｎは、好適には少なくとも７０、例えば少なくとも１００、少なくとも２００、少なくとも５００又は少なくとも１，０００である。
【００８９】
各Ｒは、典型的には、Ｈ以外である。各Ｒは、好適には、それぞれがヒドロカルビル基である。このヒドロカルビル基は炭素と水素とに基づくが、（摺動促進部内のポリシロキサンの役割を奪わない前提で）Ｎ、Ｏ、Ｓ、及びハロゲンなどの１つ以上の他の原子を任意で含んでもよい。この他の原子は、好適にはＯである。これらの他の原子のいずれかが存在する場合、Ｒ基における炭素原子と他の原子との比率は好適にはＸ：１であり、ここでＸは少なくとも２、好適には少なくとも４、より好適には少なくとも８である。しかし、各Ｒは、典型的には、それぞれが炭素と水素とのみに基づくヒドロカルビル基である。
【００９０】
このヒドロカルビル基は、好適には１〜３０個の炭素原子、より好適には１〜２０個の炭素原子、そしてより好適には、１〜６個の炭素原子などの、１〜１０個の炭素原子を含む。Ｒは環状（例えばフェニルなどの芳香族又は非芳香族のいずれか）、直鎖又は分岐であってもよい。Ｒは、典型的には１〜１０個の炭素原子、好適には１〜６個の炭素原子、より好適には１〜４個の炭素原子を含む直鎖アルキル基又は分岐アルキル基である。典型例にはメチル、エチル、ｎ‐プロピル、ｉ‐プロピル、ｎ‐ブチル、ｉ‐ブチル及びｔ‐ブチルが含まれるが、メチル及びエチルが好ましく、メチルが最も好ましい。
【００９１】
分岐ポリシロキサン分子は、好適には式Ｒ３Ｓｉ［‐Ｏ‐ＳｉＲ２］ｎ‐Ｏ‐ＳｉＲ３で表され、ここで、（直鎖ポリシロキサン分子について）先に定義されたようなＲ及びｎは、１つ以上の反復される［‐Ｏ‐ＳｉＲ２］ユニットにおける１つ以上のＲ基が、先に定義されたようなものではないが［‐Ｏ‐ＳｉＲ２］ｎ‐Ｏ‐ＳｉＲ３に含まれる、という条件に基づいている（この後者の式におけるＲ及びｎは前者の式と同じように定義されている）。これについて、当然ながら、分岐の度合いは高分子の性質に応じて変動するため、この定義は任意の上限を設けるためのものではなく、当業者が場合に応じた分岐の度合いを正しく評価することが可能であると言えよう。とは言え、この後者の式におけるＲ及びｎは、直鎖ポリシロキサン分子について先に定義されたようなものであることが好ましい。
【００９２】
環状ポリシロキサン分子は、好適には、分子内に１つ以上の環状シロキサン部分を含むようになっている、先に定義されたような直鎖ポリシロキサン分子である。
【００９３】
ポリシロキサンは、好適にはポリジメチルシロキサン（ＰＤＭＳ）である。
【００９４】
ポリシロキサンの数平均分子量は、好適には、少なくとも５，０００、より好適には少なくとも１０，０００、更に好適には少なくとも２０，０００、より好適には少なくとも５０，０００である。数平均分子量の上限として考えられるのは、通常、１０，０００，０００以下、好適には５，０００，０００以下、より好適には２，０００，０００以下、典型的には１，０００，０００以下である。ポリシロキサンが超高分子量ポリシロキサンになること、すなわち、数平均分子量が少なくとも２００，０００又は少なくとも５００，０００などの、少なくとも１００，０００であることが特に好ましい。
【００９５】
ポリシロキサンを官能化させること、すなわち、更なる反応を促進するためにポリシロキサンが１つ以上の官能基を含むことが可能である。これについて、組み込むことができる官能基として考えられるものには、シラン、アルケニル、ヒドロキシル、カルボキシル、エポキシ、メタクリレート、アクリレート、アミノ、及びチオールが含まれる。これについて、官能基は、好適にはヒドロキシルであり、具体的にはシラノール（Ｓｉ‐ＯＨ）基の構造をもつヒドロキシルである。しかし、他の具体例では、ポリシロキサンはこのように官能基に組み込まれるように官能化されることはなく、すなわち、ポリシロキサンはこうした追加の官能基を一切含まない（又は、もしも官能基が存在した場合、それはシラノール基である）。この具体例では、ポリシロキサン（典型的にはＰＤＭＳ）は非反応性の構造と考えることができ、すなわち、実質的に全ての重合鎖末端が構造‐Ｏ‐Ｓｉ（Ｒ）３を有する（ここで、Ｒは先に定義したとおりで、当然ながら、ＰＤＭＳの好適な場合におけるメチルである）。
【００９６】
ポリシロキサンは、例えば非特許文献１に記載のような既知の方法で調製されてもよい。また、（ポリシロキサンを含む）適当な物質には、例えば、上述した好適な超高分子量ポリシロキサンを含むダウコーニング（登録商標）５２（ＤＣ５２）添加剤製品のような市販のものを調達してもよい。
【００９７】
界面活性剤は、好適には非イオン性界面活性剤であり、より好適には有機非イオン性界面活性剤である。界面活性剤は、特に好適な態様では脂肪アルコールアルコキシレートであり、好適には式Ｒ’‐［Ｏ‐Ｑ‐］ｍＯＨの１つであり、ここでｍ、Ｑ及びＲ’は以下のように定義される。
【００９８】
ｍは１〜２０であり、好適には１〜１０である。実際、典型的に、アルコキシレートと異なる数の［Ｏ‐Ｑ‐］ユニットとの混合物が指定範囲内に存在しうる。
【００９９】
Ｑは、１〜１０個の炭素原子（このヒドロカルビル基は、好適には炭素と水素とのみを含む）、より好適には１〜４個の炭素原子、典型的には２個の炭素原子を含む二価ヒドロカルビル部分である。Ｑは、好適にはアルキレンである。そのため、界面活性剤は、好適には、式Ｒ’‐［Ｏ‐ＣＨ２‐ＣＨ２‐］ｍＯＨで表される脂肪アルコールアルコキシレートである。
【０１００】
Ｒ’は、６〜２２個の炭素原子を含むヒドロカルビル基である（このヒドロカルビル基は、好適には炭素と水素とのみを含む）。これについて、ヒドロカルビル基は、好適には少なくとも８個の炭素原子、より好適には少なくとも１０個の炭素原子、典型的には少なくとも１１個の炭素原子を含む。また、これについて、ヒドロカルビル基は、好適には最高２０個の炭素原子、より好適には最高１８個の炭素原子、より好適には最高１６個の炭素原子、典型的には最高１５個の炭素原子を含む。実際、典型的に、アルコキシレートと、異なる大きさのＲ’基との混合物が指定範囲内に存在しうる。
【０１０１】
ヒドロカルビル基Ｒ’は、分岐又は非分岐で飽和又は不飽和であってもよく、芳香族又は非芳香族の１つ以上の環状基を含んでもよいが、Ｒ’は好適には脂肪族である。
【０１０２】
Ｒ’は、Ｒ’‐ＯＨが第１級、第２級又は第３級アルコールであるように定義されてもよい。しかし、Ｒ’は、好適にはＲ’‐ＯＨが第２級アルコールであるように定義される。
【０１０３】
このため、特に好適な具体例では、脂肪アルコールエトキシレートはエトキシ化したＣ１１〜Ｃ１５第２級アルコールの混合物である。
選択肢（ｉ）では、摺動促進部は好適にはコーティングを含み（摺動促進部はより好適にはコーティングであり）（コーティングは好適には例えばスクリーン印刷でラッカーベースの組成物を固体表面に印刷するプロセスによって得ることが可能であり）、好適には、（ａ）有機高分子はコーティングの少なくとも８５重量％、例えば少なくとも８８重量％、少なくとも９０重量％又は少なくとも９２重量％を占め、（ｂ）有機高分子はコーティングの９８重量％まで、例えば９７重量％まで又は９６重量％までを占め、（ｃ）ポリシロキサンはコーティングの少なくとも１重量％、例えば少なくとも２重量％、少なくとも３重量％又は少なくとも４重量％を占め、（ｄ）ポリシロキサンはコーティングの１０重量％まで、例えば８重量％まで又は６重量％までを占め、（ｅ）界面活性剤はコーティングの少なくとも０．１重量％、例えば少なくとも０．２重量％、少なくとも０．３重量％又は少なくとも０．４重量％を占め、及び／又は（ｆ）界面活性剤はコーティングの１．５重量％まで、例えば１．２重量％まで又は１．０重量％までを占める。コーティングは、任意で、色素などの１つ以上の更なる成分も含んでもよい。
【０１０４】
選択肢（ｉｉ）：摺動促進部が有機高分子、及びポリシロキサンと有機高分子とに基づく共重合体を含む
この選択肢によれば、摺動促進部は、好適には、上述した層の一方又は両方の（内）面に有機高分子を含む。より好適には、摺動促進部は、上述した層上の（第１の）有機高分子副層（又はコーティング）と、共重合体を含む（上述した有機高分子コーティング上の）第２の副層（又はコーティング）とを備える（なお、実際は、有機高分子コーティング内に組み込まれる少なくとも或る共重合体、及び／又は、共重合体を含む第２のコーティング内に組み込まれる有機高分子の少なくとも一部でも可能である）。そのため、摺動促進部は、好適には、この選択肢では共重合体分子のポリシロキサン成分に基づくことを意味する、ケイ素及び酸素分子に（実質的に）基づいた接触面を有する。摺動促進部の接触面は、好適にはポリシロキサン部分を主要成分として含む。摺動促進部の接触面は、典型的には、本質的にポリシロキサン部分で構成される。
【０１０５】
第１の好適な具体例では、摺動促進部は、有機高分子と、共重合体と、任意で少なくとも１つの溶剤とを含む組成物を表面に塗布することを含むプロセスによって得られる又は得ることが可能である（この場合、この表面はヘルメットの予め形成された構造部品であってもよく、例えば、切断及び／又は真空成形される前のプラスチックシートなどの、ヘルメットの一部になるための材料であってもよい）。これについて、プロセスは、溶剤が蒸発して有機高分子と共重合体とを含むコーティングが表面に残るように、組成物が乾燥／凝固する追加の工程を更に含んでもよい（例えば、単に、塗布した組成物を室温で例えば１〜５日間乾燥／凝固させるようにしたり、例えば加熱及び／又は減圧によって乾燥／凝固を加速させたりしてもよい）。こうして、摺動促進部は、好適には、（ａ）有機高分子と、共重合体と、任意で少なくとも１つの溶剤とを含む組成物を表面に塗布すること、及び、任意で、（ｂ）こうして塗布された組成物を乾燥／凝固させることを含むプロセスによって得られる又は得ることが可能である。
【０１０６】
このプロセスについて、有機高分子と（上述した少なくとも１つ以上の内）少なくとも１つの溶剤とは、好適には、組成物の少なくとも６０重量％、より好適には少なくとも８０重量％、更に好適には少なくとも９０重量％を占める。有機高分子と溶剤とは、組成物の９９重量％まで、例えば９８重量％まで又は９７重量％までを占める。有機高分子と溶剤とは、典型的には、組成物の約９５重量％を占める。有機高分子と溶剤との相対量については、溶剤が（例えば標準的な圧力及び温度で）有機高分子を分解するのに十分な量であることが好ましい。有機高分子は、組成物の少なくとも１重量％、例えば少なくとも２重量％、少なくとも５重量％、少なくとも１０重量％又は少なくとも２０重量％を占めてもよい。
【０１０７】
このプロセスについて、共重合体と任意の少なくとも１つ（又はそれ以上）の溶剤とは、好適には、特定組成物の少なくとも１重量％、より好適には少なくとも２重量％、そしてより好適には少なくとも３重量％を占める。共重合体と任意の少なくとも１つ（又はそれ以上）の溶剤とは、組成物の４０重量％まで、例えば２０重量％まで又は１０重量％までを占めてもよい。共重合体と任意の少なくとも１つ（又はそれ以上）の溶剤とは、典型的には、組成物の約５重量％を占める。共重合体は、組成物の少なくとも０．１重量％、例えば少なくとも０．２重量％、少なくとも０．５重量％、少なくとも１重量％又は少なくとも２重量％を占めてもよい。
【０１０８】
第２の好適な具体例では、摺動促進部は、共重合体と、任意で溶剤とを含む組成物を（予め形成された）固体有機高分子面（又は層）に塗布することを含むプロセスによって得られる又は得ることが可能である（この場合、固体有機高分子はヘルメットの予め形成された構造部品であってもよく、例えば、切断及び／又は真空成形される前のプラスチックシートなどの、ヘルメットの一部になるための材料であってもよい）。これについて、プロセスは、溶剤が蒸発して共重合体を含むコーティングが有機高分子面に残るように、組成物が乾燥／凝固する追加の工程を更に含んでもよい（例えば、単に、塗布した組成物を室温で例えば１〜５日間乾燥／凝固させるようにしたり、例えば加熱及び／又は減圧によって乾燥／凝固を加速させたりしてもよい）。こうして、この具体例では、摺動促進部は、好適には、共重合体と、任意で少なくとも１つの溶剤とを含む組成物を固体有機高分子面（又は層）に塗布すること、及び、任意で、（ｂ）こうして塗布された組成物を乾燥／凝固させることを含むプロセスによって得られる又は得ることが可能である。
【０１０９】
この第２の好適な具体例では、共重合体と、任意の少なくとも１つ（又はそれ以上）の溶剤とは、好適には、特定組成物の少なくとも５０重量％、より好適には７０重量％、そしてより好適には９０重量％を占める（典型的には、共重合体と、任意の少なくとも１つ（又はそれ以上）の溶剤とは、組成物の少なくとも９８重量％、又は実質的にその全てを占める）。共重合体は、組成物の少なくとも０．１重量％、例えば少なくとも０．２重量％、少なくとも０．５重量％、少なくとも１重量％又は少なくとも２重量％（そして例えば１０、２０、５０、又はむしろ１００重量％まで）を占めてもよい。
【０１１０】
第１の好適な具体例のプロセスでは、組成物は、典型的に、（ａ）有機高分子及び任意で少なくとも１つの溶剤を含む第１試薬と、（ｂ）共重合体及び任意で少なくとも１つ（又はそれ以上）の溶剤を含む第２試薬とを混合することで得られる又は得ることが可能である。このため、組成物は２つ以上の溶剤の混合物を含むことがある。どの場合にも、溶剤には有機溶剤及び／又は水性溶剤（例えば水）が含まれてもよい。溶剤には、好適には、有機溶剤が含まれる（そして好適には水は含まれない）。（特に第１試薬として）好適な有機溶剤は、酢酸ブチル又は酢酸アミルなどのアルキルエステル、アセトン、メチルイソブチルケトン又はシクロヘキサノンなどのケトン、キシレンなどの芳香族炭化水素、並びにグリコールセロソルブ、アルコール、及びそれらの混合物などのエーテルを含む。
【０１１１】
更に、（特に第２試薬として）考えられる溶剤には水、エーテル又はエステルが含まれてもよい。エーテルの適当な例には、２‐メトキシエタノール、２‐エトキシエタノール、２‐プロポキシエタノール、２‐イソプロポキシエタノール、２‐ブトキシエタノール、２‐フェノキシエタノール、２‐ベンジルオキシエタノール、２‐（２‐メトキシエトキシ）エタノール、２‐（２‐エトキシエトキシ）エタノール、及び２‐（２‐ブトキシエトキシ）エタノールなどのグリコールエーテル、そしてジメトキシエタン、ジエトキシエタン、及びジブトキシエタンなどのジアルキルエーテルが含まれる。エステルの例には、酢酸２‐メトキシエチル、酢酸２‐エトキシエチル、酢酸２‐ブトキシエチル、及び１‐メトキシ２‐プロパノールアセテートが含まれる。好適な溶剤は、（特に、有機高分子が、カルビノール基を含むポリシロキサンポリエステル共重合体であるときの第２試薬として）２‐イソプロポキシエタノールである。
【０１１２】
一具体例では、第２試薬は実質的に溶剤を含まない。
【０１１３】
選択肢（ｉｉ）における摺動促進部の有機高分子成分の好適な態様は、選択肢（ｉ）における有機高分子成分について上述したものと同じである。選択肢（ｉｉ）における摺動促進部の共重合体成分と、その選択肢（ｉｉ）の共重合体成分に基づく有機高分子とに関する好適な態様を以下に記載する。
【０１１４】
ポリシロキサンと有機高分子とに基づく共重合体は、好適には、別個の親水性部分（有機高分子）と疎水性部分（ポリシロキサン）とを有する。このため、共重合体は好適にはブロック共重合体であり、すなわち、共有結合によって結合した２つ以上の単独重合体サブユニットを含む。共重合体は好適には非イオン性である。
【０１１５】
有機高分子は、ポリエーテル（例えばポリ（エチレンオキシド））、ポリ（プロピレンオキシド）、ポリエステル、ポリオレフィン（例えばポリエチレン、ポリプロピレン及びポリイソブチレン）、ポリウレタン、ポリアクリレート、ポリメタクリレート、ポリエポキシド、ポリ（メチルメタクリレート）、ポリアクリロニトリル、ポリアミド、ポリアクリルアミド、ポリイミド、ポリ（エチレンイミン）、ポリホスファゼン、ポリビニルアセテート、ポリ塩化ビニル、ポリスチレン、ポリ（塩化ビニリデン）、ポリイソプレン、アルキド、ポリテトラフルオロエチレン又はこれらの２つ以上の混合物であってもよい。
【０１１６】
有機高分子は、好適にはポリエーテルであり、この場合、共重合体はポリシロキサンポリエーテル共重合体である。これについて、ポリシロキサンポリエーテル共重合体のポリエーテル成分は、好適には、エチレンオキシド、プロピレンオキシド又はエチレンオキシドとプロピレンオキシドとの混合物の重合体である。
【０１１７】
共重合体のポリシロキサン成分は（それぞれ）、この場合にはポリシロキサンの数平均分子量が、好適には少なくとも１５０、より好適には少なくとも５００、例えば少なくとも１，０００又は少なくとも２，０００であること以外は、選択肢（ｉ）に上述されるような直鎖、分岐又は環状ポリシロキサンであることが好ましい（当然ながら、この後の１つ以上の化学結合の１つ以上の有機高分子成分への形成を調整するように、その原子価の適切な構造調整が行われる）。数平均分子量の上限として考えられるのは、通常、５００，０００以下、好適には１００，０００以下、より好適には５０，０００以下、例えば２０，０００以下、１０，０００以下又は５，０００以下である。共重合体のポリシロキサン成分は、最も好適にはＰＤＭＳ（に基づいたもの）である。
【０１１８】
ポリシロキサンポリエーテル共重合体として考えられる構造を以下に示す（簡略化のため、ＰＤＭＳ構造を用いている）。
【０１１９】
【化１】
2019178476.tif 000003
【０１２０】
【化２】
2019178476.tif 000004
【０１２１】
【化３】
2019178476.tif 000005
【０１２２】
式１〜３では、アルキレン部分は、好適にはそれぞれがエチレン及びプロピレンから選択される。プロピレンはイソプロピレン又はｎ‐プロピレンであってもよい。プロピレンは好適にはｎ‐プロピレンである。Ｘは好適には‐（ＣＨ２）３‐（Ｏ‐ＣＨ２‐ＣＨ２‐）ｙＯ‐Ｒである。
【０１２３】
基Ｘにおける部分Ｒは、直鎖ポリシロキサンについて上述したものと同様に定義される。このため、各Ｒは、好適には、それぞれが炭素と水素とのみに基づくヒドロカルビル基であり、典型的には、１〜１０個の炭素原子を含む直鎖又は分岐アルキル基であり、例えばメチル、エチル、ｎ‐プロピル、ｉ‐プロピル、ｎ‐ブチル、ｉ‐ブチル、及びｔ‐ブチル、そして好適にはメチル及びエチルである（なお、この場合最も好適なのはエチルである）。
【０１２４】
部分ｍ、ｎ、及びｙは、当然ながら、共重合体の所望の分子量に応じて変動することがあり、それぞれの反復されるユニットの相対的比率は以下のようになる。
‐ｍは、好適には少なくとも１、好適には少なくとも２、より好適には、少なくとも３、例えば少なくとも４、少なくとも５又は少なくとも６であり、ｍは最大で２００、より好適には最大で１００、例えば最大で８０、最大で６０、最大で４０又は最大で２０であってもよい。
‐ｎは、好適には少なくとも１、好適には少なくとも２、より好適には少なくとも３、例えば少なくとも４、少なくとも５又は少なくとも６であり、ｎは最大で２００、より好適には最大で１００、例えば最大で８０、最大で６０、最大で４０又は最大で２０であってもよい。
‐なお、式１では、‐［Ｓｉ（Ｍｅ）２‐Ｏ‐］ｎの全ての構造ユニットが単一ブロック内で互いに隣接したり、隣接する‐［Ｓｉ（Ｍｅ）（Ｘ）‐Ｏ‐］ｎ構造ユニットの他の単一ブロックに付加したりする必要はない。そのため、‐［Ｓｉ（Ｍｅ）２‐Ｏ‐］構造ユニットと‐［Ｓｉ（Ｍｅ）（Ｘ）‐Ｏ‐］構造ユニットとを散在させることが可能である。
‐ｙは、好適には少なくとも１、好適には少なくとも２、より好適には少なくとも３、例えば少なくとも４、少なくとも５又は少なくとも６であり、ｍは最大で２００、より好適には最大で１００、例えば最大で８０、最大で６０、最大で４０又は最大で２０であってもよい。
【０１２５】
共重合体内のポリシロキサン成分と有機高分子成分との重量比は明確に限定されるものではない。この重量比は例えばＡ：１であってもよく、ここでＡは少なくとも０．００１、好適には少なくとも０．０１、例えば少なくとも０．１、少なくとも０．２又は少なくとも０．５であり、及び／又は、ここでＡは１０００以下、好適には１００以下、例えば１０以下又は５以下である。
【０１２６】
有機高分子（好適にはポリエーテル）は、ヒドロシリル化又は凝縮過程を通じてポリシロキサン主鎖の側鎖に付加することができ、上記の式１〜３に示すポリシロキサンポリエーテル共重合体のように様々な異なる構造を形成することができる。こうして、式１は、ポリシロキサン主鎖が複数のポリエーテル側鎖を有さなくてもよいことから「熊手タイプ」と称されてもよく、式２は「ＡＢＡ」タイプ、すなわち２つのポリエーテルサブユニット間にポリシロキサンサブユニットを有する構造となり、式３はポリエーテルサブユニットに付加されたトリシロキサン基となる。
【０１２７】
これらの共重合体の設計は、既知の方法論を用いて分子量、分子構造（ペンダント／直鎖）、有機高分子鎖の組成物（例えば有機高分子がポリエーテルである場合のエチレン対プロピレン）、及びポリシロキサンと有機高分子との比率を変更することができるという点で柔軟性がある。通常、共重合体の分子量が増加するとその粘性も増加する。
【０１２８】
共重合体の数平均分子量は、好適には少なくとも５００、より好適には少なくとも１，０００、更に好適には少なくとも２，０００、そして或る具体例では好適には少なくとも５，０００である。数平均分子量の上限として考えられるのは、通常、５００，０００以下、好適には２００，０００以下、より好適には１００，０００以下である。この上限は、例えば約２０，０００、約１０，０００又は約５，０００など比較的低くてもよい場合もある。しかし、上限は、典型的には例えば約１００，０００又は５０，０００よりも高い。
【０１２９】
共重合体は官能化、すなわち１つ以上の官能基を含むことが可能である。これについて、組み込むことができる官能基として考えられるものにはシラン、アルケニル、ヒドロキシル、カルボキシル、エポキシ、メタクリレート、アクリレート、アミノ又はチオールが含まれる。これについて、官能基は、好適にはヒドロキシルであり、特に、カルビノール（‐ＣＨ２‐ＯＨ）基の形態をもつヒドロキシルである。しかし、他の好適な具体例では、共重合体は、このように官能基が組み込まれるように官能化されることはなく、すなわち、共重合体は、（通常のポリシロキサンと有機高分子サブユニットとの中に存在する基及びこれらが連結する部分を超えて）追加の官能基を一切含まない。この具体例では共重合体は非反応性として記載されてもよい。
【０１３０】
共重合体は、例えば上述したように、ヒドロキシル化又は凝縮過程を通じて有機高分子基をシロキサン主鎖の側鎖に付加できるような既知の方法によって調製されてもよい。また、適当な共重合体には例えばダウコーニング（登録商標）５７又はダウコーニング（登録商標）２０５ＳＬ添加剤製品のような市販のものを使用して、適当なポリシロキサンポリエーテル共重合体を提供してもよい。
【０１３１】
選択肢（ｉ）及び（ｉｉ）で使用可能な更なる成分
上述したように、摺動促進部に関する選択肢（ｉ）〜（ｉｉｉ）によって、優れた摩擦低減特性を有するだけでなくこれらの特性がどれだけ持続するかという点でも良好な持続性をもったコーティングが提供されることが明らかとなっている。これについて、選択肢（ｉ）及び（ｉｉ）では、摩擦低減特性の持続性を高める方法の１つが、その構造によって、無くなりかねないポリシロキサン部分と交換するようにポリシロキサン部分を表面に移動させることが可能であるという事実に関係すると考えられる。言い換えれば、いずれかのポリシロキサン部分（選択肢（ｉ）のポリシロキサン分子又は選択肢（ｉｉ）の共重合体のポリシロキサン成分）が無くなった場合、選択肢（ｉ）及び（ｉｉ）によって摩擦低減特性を継続的に補充することが可能であると言える。これについて、選択肢（ｉ）及び（ｉｉ）の両方の特に好適な態様では、摺動促進部は、摺動促進部の構造内でのポリシロキサン／共重合体分子の移動を促進する薬剤を更に含んでもよい。この薬剤は、共重合体のミネラル状の骨格／足場を提供することでポリシロキサン／共重合体分子が移動できる経路を提供する任意の薬剤であってもよい。
【０１３２】
このため、薬剤は任意の不活性化合物、典型的には無機化合物であってもよく、これを含むことで、ポリシロキサン部分が物質の表面に向かって移動できる経路が提供される。例えば、薬剤は非晶質ＳｉＯ２であってもよい。薬剤は、典型的にはフュームドシリカである。
【０１３３】
薬剤は、好適には粒子の形態をもつ。特に、薬剤は、好適には、ｄ５０が１〜１０μｍなどの０．１〜１００μｍ、典型的には約３〜７μｍの粒状製品である。粒状製品は、好適には、ｄ９０が２〜２０μｍなどの０．２〜２００μｍ、典型的には約７〜１７μｍである。これについて、ｄ５０及びｄ９０は、例えばＨＯＲＩＢＡレーザー回析ソフトウェアパッケージを用いたレーザー回析で測定される体積分布に基づく（ｄ５０はメディアン粒径値である）。
【０１３４】
これについて、粒状製品は、好適にはフレーク状の粒子から構成される。このため、粒子は、好適には１よりも大きなアスペクト比、例えば２以上、５以上又は１０以上のアスペクト比（最大寸法と最小寸法との比）を有する。
【０１３５】
こうした薬剤の使用には、使われるポリシロキサン／共重合体分子の量を少なくし、及び／又は、既知の具体例に対してより高い潤滑性能を実現することを可能にできるという利点もある。
【０１３６】
なお、摺動促進部が、有機高分子と、ポリシロキサンと、界面活性剤と、任意で少なくとも１つの溶剤とを含む組成物を表面に塗布することを含むプロセスによって得られる又は得ることが可能な選択肢（ｉ）の上述した好適な具体例の全てにおいて、及び、摺動促進部が、有機高分子と、共重合体と、任意で少なくとも１つの溶剤とを含む組成物を表面に塗布することを含むプロセスによって得られる又は得ることが可能な選択肢（ｉｉ）の上述した好適な具体例の全てにおいて、通常、この組成物は、上述したような薬剤、すなわち摺動促進部の構造内でのポリシロキサン／共重合体分子の移動を促進する薬剤も含むことが好ましい。これについて、薬剤の濃度は、これらのプロセスで使用される組成物内に存在する場合、０．０００１〜５ｗｔ％であってもよい。薬剤の濃度は、好適には、少なくとも０．０１ｗｔ％などの少なくとも０．００１ｗｔ％である。薬剤の濃度は、好適には、最高１ｗｔ％である。
【０１３７】
選択肢（ｉｉｉ）：摺動促進部がポリシロキサンと有機高分子とを架橋反応させることで得られる又は得ることが可能な非エラストマー架橋高分子を含む
この選択肢では、好適には、ポリシロキサン及び／又は１つ以上の有機高分子を官能化させる。
【０１３８】
この選択肢では、摺動促進部は、好適には、（上述した層の一方又は両方の）上述した表面に上述した架橋高分子に実質的に基づくコーティングを含む。摺動促進部は、より好適には表面に架橋高分子のコーティングを含み、コーティングの接触面にポリシロキサン部分を含む（しかし、実際、少なくとも一部のポリシロキサン部分がコーティング内に組み込まれる）。通常、上述したように、摺動促進部は、好適には、（実質的に）ケイ素と酸素とに基づく接触面を有し、これは、この選択肢では架橋高分子のポリシロキサン成分に基づくことを意味する。このため、摺動促進部の接触面は、好適には主要成分としてポリシロキサンを含む。摺動促進部の接触面は、典型的には、本質的にポリシロキサンで構成される。
【０１３９】
特に好適な具体例では、摺動促進部は、有機（非架橋だが架橋性（すなわち硬化性））高分子と、官能化されたポリシロキサンと、任意で少なくとも１つの溶剤とを含む組成物を表面に塗布し、塗布された組成物を架橋させる（すなわち硬化させる）ことを含むプロセスによって得られる又は得ることが可能である。これについて、プロセスは、溶剤が蒸発して架橋高分子を含むコーティングが表面に残るように、組成物が乾燥／凝固する追加の工程を更に含んでもよい（例えば、単に、塗布した組成物を室温で例えば１〜５日間乾燥／凝固させるようにしたり、例えば加熱及び／又は減圧によって乾燥／凝固を加速させたりしてもよい）。こうして、摺動促進部は、好適には、（ａ）有機非架橋（硬化性）高分子と、官能化したポリシロキサンと、任意で１つ以上の硬化剤と、任意で少なくとも１つの溶剤とを含む組成物を表面に塗布すること、（ｂ）こうして塗布された組成物を硬化させること、及び、任意で、（ｃ）組成物を乾燥させることを含むプロセスによって得られる又は得ることが可能である。
【０１４０】
このプロセスについて、有機高分子と（上述した少なくとも１つ以上の内）少なくとも１つの溶剤とは、好適には、組成物の少なくとも６０重量％、より好適には少なくとも８０重量％、更に好適には少なくとも９０重量％を占める。有機高分子と溶剤とは、組成物の９９重量％まで、例えば９８重量％まで又は９７重量％までを占める。有機高分子と溶剤とは、典型的には、組成物の約９５重量％を占める。有機高分子と溶剤との相対量については、溶剤が（例えば標準的な圧力及び温度で）有機高分子を分解するのに十分な量であることが好ましい。有機高分子は、組成物の少なくとも１重量％、例えば少なくとも２重量％、少なくとも５重量％、少なくとも１０重量％又は少なくとも２０重量％を占めてもよい。
【０１４１】
このプロセスについて、官能化したポリシロキサンと任意の少なくとも１つ（又はそれ以上）の溶剤とは、好適には組成物の少なくとも１重量％、より好適には少なくとも２重量％、そしてより好適には少なくとも３重量％を占める。官能化したポリシロキサンと任意の少なくとも１つ（又はそれ以上）の溶剤とは、組成物の２０重量％まで又は１０重量％までなど、４０重量％までを占めてもよい。官能化したポリシロキサンと任意の少なくとも１つ（又はそれ以上）の溶剤とは、典型的には、組成物の約５重量％を占める。官能化したポリシロキサンは、組成物の少なくとも０．１重量％、例えば少なくとも０．２重量％、少なくとも０．５重量％、少なくとも１重量％、少なくとも２重量％又は少なくとも４重量％を占めてもよい。
【０１４２】
組成物は、典型的に、（ａ）有機高分子及び任意で少なくとも１つの溶剤を含む第１試薬と、（ｂ）官能化したポリシロキサン及び任意で少なくとも１つ（又はそれ以上）の溶剤を含む第２試薬とを混合することで得られる又は得ることが可能である。このため、組成物はしばしば２つ以上の溶剤の混合物を含む。どの場合にも、溶剤には有機溶剤及び／又は水性溶剤（例えば水）が含まれてもよい。溶剤には、好適には有機溶剤が含まれる（そして好適には水は含まれない）。（特に第１試薬として）好適な有機溶剤には、酢酸ブチル又は酢酸アミルなどのアルキルエステル、アセトン、メチルイソブチルケトン又はシクロヘキサノンなどのケトン、キシレンなどの芳香族炭化水素、並びにグリコールセロソルブ、アルコール及びそれらの混合物などのエーテルが含まれる。
【０１４３】
より一般的には、ここで使用されることが考えられる溶剤には、酢酸ブチル又は酢酸アミルなどのアルキルエステル、アセトン又はメチルエチルケトンなどのケトン、トルエンなどの芳香族炭化水素、並びにグリコールセロソルブ、アルコール、及びそれらの混合物などのエーテルが含まれる。他の具体例では、ここで使用されることが考えられる溶剤には水、エーテル又はエステルが含まれてもよい。エーテルの適当な例には、２‐メトキシエタノール、２‐エトキシエタノール、２‐プロポキシエタノール、２‐イソプロポキシエタノール、２‐ブトキシエタノール、２‐フェノキシエタノール、２‐ベンジルオキシエタノール、２‐（２‐メトキシエトキシ）エタノール、２‐（２‐エトキシエトキシ）エタノール、及び２‐（２‐ブトキシエトキシ）エタノールなどのグリコールエーテル、そしてジメトキシエタン、ジエトキシエタン、及びジブトキシエタンなどのジアルキルエーテルが含まれる。エステルの例には、酢酸２‐メトキシエチル、酢酸２‐エトキシエチル、酢酸２‐ブトキシエチル、及び１‐メトキシ２‐プロパノールアセテートが含まれる。
【０１４４】
有機高分子は、ポリエーテル（例えばポリ（エチレンオキシド））、ポリ（プロピレンオキシド）、ポリエステル、ポリエポキシド、ポリオレフィン（例えばポリエチレン、ポリプロピレン及びポリイソブチレン）、ポリウレタン、ポリアクリレート、ポリメタクリレート、ポリ（メチルメタクリレート）、ポリアクリロニトリル、ポリアミド、ポリアクリルアミド、ポリイミド、ポリ（エチレンイミン）、ポリホスファゼン、ポリビニルアセテート、アルキド、ポリ塩化ビニル、ポリスチレン、ポリ（塩化ビニリデン）、ポリイソプレン、ポリテトラフルオロエチレン又はこれらの２つ以上の混合物であってもよい。有機高分子は、好適にはポリエーテル、ポリアクリレート、ポリウレタン、アルキド又はこれらの２つ以上の混合物である（これについて、ポリエーテルは、好適にはエチレンオキシド、プロピレンオキシド又はエチレンオキシドとプロピレンオキシドとの混合物の重合体である）。有機高分子は、より好適にはアクリレート、ポリウレタン、ポリエステル、ポリエポキシド、アルキド又はこれらの２つ以上の混合物である。また、有機高分子は、より好適にはアクリレート、ポリウレタン、ポリエポキシド、アルキド又はこれらの２つ以上の混合物である。有機高分子は、最も好適にはアクリレート又はアクリレートと１つ以上の更なる重合体（ポリエポキシド等）との混合物である。
【０１４５】
有機高分子の数平均分子量は、好適には少なくとも１５０、より好適には、少なくとも１，０００などの少なくとも５００である。数平均分子量の上限として考えられるのは、通常、１００，０００以下、好適には、２０，０００以下又は１０，０００以下などの５０，０００以下である。
【０１４６】
官能化したポリシロキサンは、この場合にはポリシロキサンの数平均分子量が、好適には少なくとも５００、より好適には少なくとも１０００、例えば少なくとも２，０００又は少なくとも５，０００であること以外は、選択肢（ｉ）に上述されるような直鎖、分岐又は環状ポリシロキサンであることが好ましい（当然ながら官能化が行われる）。数平均分子量の上限として考えられるのは、通常、５００，０００以下、好適には１００，０００以下、より好適には５０，０００以下、例えば２０，０００以下又は１０，０００以下である。ポリシロキサンの数平均分子量は、好適には少なくとも５，０００、より好適には少なくとも１０，０００である。ポリシロキサンの数平均分子量は、典型的には、約１５，０００などの約１２，０００〜１８，０００である。
【０１４７】
官能化したポリシロキサンは、好適にはＰＤＭＳ（に基づいたもの）、すなわち官能化したＰＤＭＳである。
【０１４８】
官能化したポリシロキサン（及び任意の有機高分子）は架橋される１つ以上の官能基を含む。これについて、組み込むことができる官能基として考えられるものにはシラン、アルケニル、ヒドロキシル、カルボキシル、エポキシ、メタクリレート、アクリレート、アミノ又はチオールが含まれる。官能基は、好適にはヒドロシリルであり、特に、カルビノール（‐ＣＨ２‐ＯＨ）基の形態をもつヒドロキシルである。これは、特に、官能化したポリシロキサンに該当する。適当な官能化したポリシロキサンは例えば製品ＢＹＫ‐Ｓｉｌｃｌｅａｎ３７００として市販されている。
【０１４９】
本発明の好適な態様では、官能化したポリシロキサンはヒドロキシル基で官能化され、有機高分子はポリアクリレートなどのヒドロキシル架橋高分子である。本発明の特に好適な態様では、官能化したポリシロキサンはヒドロキシル基で官能化され、有機高分子はポリウレタンである。これについて、ポリウレタンは、より好適には、ジイソシアネート架橋剤と共に使用される。
【０１５０】
架橋高分子の設計には柔軟性がある。すなわち、ポリシロキサンと有機高分子との間で考えられる架橋の範囲は、架橋反応条件の重大度、（もしある場合）存在する硬化剤の量、及び／又は反応条件が継続する時間の長さを調節することで制御してもよい。また、開始ポリシロキサン及び有機高分子は、その分子量、分子構造（ペンダント／直鎖）、有機高分子鎖の組成物（例えば有機高分子がポリエーテルである場合のエチレン対プロピレン）、及びポリシロキサンと有機高分子との比率を変更することができる。
【０１５１】
架橋は、例えば加熱、放射、及び／又は硬化剤の使用を含む既知の手段によってもたらされてもよい。１つ以上の硬化剤が使用される場合、これらは、当然ながら、上記のプロセスにおいて架橋される高分子剤に含まれる。考えられる硬化剤には（ジエチレントリアミン、トリエチレンテトラミン、イソホロンジアミン、ジアミノジフェニルメタン及びジアミノジフェニルスルホンなどの）アミン、イソシアネート、無水コハク酸、無水フタル酸、無水マレイン酸、ベンゼンテトラカルボン酸無水物、ポリリン酸エステル、ギ酸：過酸化水素システム、ポリアミド、ジシアンジアミド、ヘキサヒドロフタル酸無水物、メチルテトラヒドロフタル酸無水物、メチルナド酸無水物、第３級アミン、イミダゾール、メラミン、三フッ化ホウ素並びにそのアミン錯体などのルイス酸、第３級アミン、第４級アンモニウムハロゲン化物、及びこれらの組み合わせが含まれる。
【０１５２】
選択肢（ｉｉｉ）の架橋高分子は、好適には以下のプロセスによって得られる又は得ることが可能である。
（ａ）官能化したポリシロキサンと有機（非架橋、硬化性）高分子と（好適には更に硬化剤と）を任意で溶剤がある状態で混合すること、及び
（ｂ）官能化したポリシロキサンと有機高分子と（好適には更に硬化剤と）の混合物を架橋反応させること。
【０１５３】
溶剤は、もし存在する場合、好適には水、エーテル又はエステルである。エーテルの適当な例には、２‐メトキシエタノール、２‐エトキシエタノール、２‐プロポキシエタノール、２‐イソプロポキシエタノール、２‐ブトキシエタノール、２‐フェノキシエタノール、２‐ベンジルオキシエタノール、２‐（２‐メトキシエトキシ）エタノール、２‐（２‐エトキシエトキシ）エタノール、及び２‐（２‐ブトキシエトキシ）エタノールなどのグリコールエーテル、そしてジメトキシエタン、ジエトキシエタン、及びジブトキシエタンなどのジアルキルエーテルが含まれる。エステルの例には、酢酸２‐メトキシプロピル、酢酸２‐エトキシエチル、酢酸２‐エトキシエチル、酢酸２‐ブトキシエチル、及び１‐メトキシ２‐プロパノールアセテートが含まれる。
【０１５４】
溶剤は、典型的には有機溶剤である。溶剤は、好適にはエステルであり、より好適には酢酸２‐メトキシプロピルである。
【０１５５】
好適な具体例の例には、上記のプロセスによって得られる又は得ることが可能な架橋高分子を含み、工程（ａ）は、ポリシロキサンと以下の塗装系、すなわち、２液型ポリウレタン、アルキド／メラミン、ポリエステル／メラミン、アクリレート／メラミン、アクリレート／エポキシ、２液型エポキシ系（特にビスフェノールＡ／ポリアミド硬化剤）、２液型ポリウレタン系（特に、脂肪族‐芳香族及び／又は純粋な脂肪族ポリイソシアネートを有するＯＨ官能化したアクリレート）並びに酸触媒の焼付け系（アクリレート／メラミン）のいずれかと混合することを含む。
【０１５６】
工程（ｂ）は、好適には、ポリシロキサンとアクリレート／メラミン系、アクリレート／エポキシ系、又は脂肪族‐芳香族及び／若しくは純粋な脂肪族ポリイソシアネートを有するＯＨ官能化したアクリレートの特色をなす塗料系とを混合することを含む。
【０１５７】
架橋高分子は非エラストマーである。すなわち、架橋高分子はゴムであるべきではなく、好適には、ヤング係数が０．０５ＧＰａより高く、好適には少なくとも０．１ＧＰａ、例えば少なくとも０．２ＧＰａ、少なくとも０．３ＧＰａ、少なくとも０．４ＧＰａ、少なくとも０．５ＧＰａ、少なくとも０．６ＧＰａ、少なくとも０．７ＧＰａ、少なくとも０．８ＧＰａ、少なくとも０．９ＧＰａ、少なくとも１ＧＰａであるべきである。ヤング係数は、例えばＡＳＴＭ  Ｅ１１１‐０４（２０１０）のような標準的な試験によって測定されてもよい。
【０１５８】
上述した選択肢（ｉ）〜（ｉｉｉ）の全てにおいて、表面に組成物を塗布するプロセスについて言及する場合、このプロセスは、好適には層の上に組成物を印刷すること、より好適にはスクリーン印刷することで完了する。
【実施例】
【０１５９】
ヘルメットとして機能しうる層又はコーティングを開発することの可能性について調査するために試験が行われた。層は、例えば摺動シェル内の構成材料又は摺動シェルに加えられたラッカーであってもよい。添加剤にはラッカーを用いて試験した。具体的には、組成物を担体に固定して動的摩擦係数を測定することで、組成物を摺動促進部として使用することへの適性を試験した。低摩擦が有益である。添加剤が重合体構造材料内に組み込まれている場合、同様の結果は得られないだろう。
【０１６０】
ラッカー塗布
摩擦低減添加剤をラッカーと混合し、真空成形用に作られた０．８ｍｍのポリカーボネートシート上にはけで塗った。摩擦測定は室温で３日間乾燥させてから行われた。これは、真空成形後にラッカーを塗布した摺動シェルの場合である。ラッカー塗布後の乾いたシートを１分間１６０℃で熱処理して、この試料を室温で３日間放置すると、成形の前にラッカー塗布が完了しているのと似た状態になった。これは真空成形プロセスでの熱処理と同様である。
【０１６１】
摩擦測定
試験に用いたＥＰＳ（発泡ポリスチレン）はヘルメットに用いられているものと同様のものである。これは粒子ベースのＥＰＳであり、３００ＫＰａの環境収容力をもつ。測定におけるＥＰＳ面は、ヘルメットに用いられているものと同様になるように、まずは表面をやすって整えて、その上に薄いテフロン（登録商標）のホイルを載せて処理した。このテフロン（登録商標）面に１４０℃の熱いアイロンを１ＫＰａの圧力で５秒間押し付けた。その後、２秒以内に、室温のアイロンを１ＫＰａの圧力で１０秒間押し付けた。これにより、ヘルメット内の発泡体と同様に整いシールされた平坦な表面となった。
【０１６２】
摩擦測定は、ヘルメットに用いられているＥＰＳの最大環境収容力よりも僅かに低い圧力で行われた。３８０ｍｍ２の９ｋｇの荷重が用いられ、これにより２３２ＫＰａの圧力が生じた。測定時の摺動速度は秒速５ｃｍである。動的摩擦係数はＩＳＯ１５３５９を参照して測定したものを報告する。また、上記と同じ手順を用い、且つ、摺動が開始した時点の力を読み取ることによって静的摩擦係数も測定した。
【０１６３】
使用物質
Ａ．水性マットフロアラッカー「Ａｌｃｒｏ  ｇｏｌｖｌａｃｋ  ｈａｌｖｍａｔｔ」
Ｂ．ＰＴＦＥスプレー「Ｒｏｃｃｏｌ」
Ｃ．Ｊｏｔｕｎ「Ｈａｒｄｔｏｐ  ＡＳ」、溶剤ベースの２Ｋ  ＰＵＲラッカー
Ｄ．シリコーン「ＢＹＫ‐Ｓｉｌｃｌｅａｎ３７００」。原位置硬化シラノール終端ポリシロキサン
Ｅ．第１種溶剤ベースの、混合ポリマー樹脂製マットスクリーン印刷インク
Ｆ．第２種溶剤ベースの、混合ポリマー樹脂製マットスクリーン印刷インク
Ｇ．第２種溶剤ベースの、混合ポリマー樹脂製光沢スクリーン印刷インク
Ｈ．ダウコーニング製のシリコーンＤＣ５２。界面活性剤を含むポリシロキサン
Ｉ．ダウコーニング製のシリコーンＤＣ５７。ポリシロキサンブロックエーテル共重合体
Ｊ．ダウコーニング製のシリコーンＤＣ２０５Ｓ。ポリシロキサンブロックエーテル共重合体
全てのラッカーを摩擦測定用の光沢０．８ｍｍポリカーボネートシート上に平坦に塗布した。
【０１６４】
結果：
【表１】
2019178476.tif 000006
【０１６５】
脳の加速度測定
従来のヘルメットと、本発明に係る摺動促進部を含むヘルメットとの角加速度測定を行った（Ｅ  ５％  Ｈ（ＤＣ５２））。このコーティング上の摺動摩擦係数は０．０７だった。試験はヘルメットを金床に４５度の角度で秒速６ｍで落として行われた。加速度は頭の内側で測定された。図６は摺動促進部の有利な効果を示す。
【図１】
2019178476.tif 000007
【図２】
2019178476.tif 000008
【図３Ａ】
2019178476.tif 000009
【図３Ｂ】
2019178476.tif 000010
【図３Ｃ】
2019178476.tif 000011
【図４】
2019178476.tif 000012
【図５】
2019178476.tif 000013
【図６】
2019178476.tif 000014